(57)【要約】【課題】多結晶ＣＶＤダイヤモンドウェーハを提供する。【解決手段】多結晶化学気相成長（ＣＶＤ）ダイヤモンドウェーハであって、７０ｍｍ以上の最も長い直線寸法と、１．３ｍｍ以上の厚さと、少なくとも多結晶ＣＶＤダイヤモンドウェーハの中央領域について室温（公称２９８Ｋ）で測定された以下の特徴のうちの一方又は両方とを有し、中央領域は、円形であり、多結晶ＣＶＤダイヤモンドウェーハの中央箇所上に心出しされ且つ多結晶ＣＶＤダイヤモンドウェーハの最も長い直線寸法の直径を有し、かかる特徴は、１０．６μｍで０．２ｃｍ-1の吸収係数及び１４５ＧＨｚで２×１０-4以上の誘電損係数ｔａｎδであることを特徴とする多結晶ＣＶＤダイヤモンドウェーハ。【選択図】図１
2018158887.tif 000002
【特許請求の範囲】
【請求項１】
多結晶化学気相成長（ＣＶＤ）ダイヤモンドウェーハであって、
７０ｍｍ以上の最も長い直線寸法と、
１．３ｍｍ以上の厚さと、
少なくとも前記多結晶ＣＶＤダイヤモンドウェーハの中央領域について室温（公称２９８Ｋ）で測定された以下の特徴のうちの一方又は両方とを有し、前記中央領域は、円形であり、前記多結晶ＣＶＤダイヤモンドウェーハの中央箇所上に心出しされ且つ前記多結晶ＣＶＤダイヤモンドウェーハの前記最も長い直線寸法の少なくとも７０％の直径を有し、当該特徴は、
１０．６μｍで０．２ｃｍ-1以下の吸収係数、及び
１４５ＧＨｚで２×１０-4以下の誘電損係数ｔａｎδである、多結晶ＣＶＤダイヤモンドウェーハ。
【請求項２】
前記多結晶ＣＶＤダイヤモンドウェーハは、少なくとも前記中央領域について以下の特徴のうちの１つ又は２つ以上を更に有し、当該特徴は、
前記多結晶ＣＶＤダイヤモンドウェーハの核形成フェースが引張り状態にある場合、２００〜５００μｍの厚さについて７６０ＭＰａ×ｎ以上、５００〜７５０μｍの厚さについて７００ＭＰａ×ｎ以上、７５０〜１０００μｍの厚さについて６５０ＭＰａ×ｎ以上、１０００〜１２５０μｍの厚さについて６００ＭＰａ×ｎ以上、１２５０〜１５００μｍの厚さについて５５０ＭＰａ×ｎ以上、１５００〜１７５０μｍの厚さについて５００ＭＰａ×ｎ以上、１７５０〜２０００μｍの厚さについて４５０ＭＰａ×ｎ以上又は２０００μｍ以上の厚さについて４００ＭＰａ×ｎ以上の引張り破壊強度（乗率ｎは、１．０、１．１、１．２、１．４、１．６、１．８又は２である）、
前記多結晶ＣＶＤダイヤモンドウェーハの成長フェースが引張り状態にある場合、２００〜５００μｍの厚さについて３３０ＭＰａ×ｎ以上、５００〜７５０μｍの厚さについて３００ＭＰａ×ｎ以上、７５０〜１０００μｍの厚さについて２７５ＭＰａ×ｎ以上、１０００〜１２５０μｍの厚さについて２５０ＭＰａ×ｎ以上、１２５０〜１５００μｍの厚さについて２２５ＭＰａ×ｎ以上、１５００〜１７５０μｍの厚さについて２００ＭＰａ×ｎ以上、１７５０〜２０００μｍの厚さについて１７５ＭＰａ×ｎ以上又は２０００μｍ以上の厚さについて１５０ＭＰａ×ｎ以上の引張り破壊強度（乗率ｎは、１．０、１．１、１．２、１．４、１．６、１．８又は２である）、及び
５μｍ以下、４μｍ以下、３μｍ以下、２μｍ以下、１μｍ以下、０．５μｍ以下、０．２μｍ以下又は０．１μｍ以下の表面平面度である、請求項１記載の多結晶ＣＶＤダイヤモンドウェーハ。
【請求項３】
前記多結晶ＣＶＤダイヤモンドウェーハは、少なくとも前記中央領域について以下の特徴のうちの１つ又は２つ以上を更に有し、当該特徴は、
１ｍｍ-2以下、０．５ｍｍ-2以下又は０．１ｍｍ-2以下の平均ブラックスポット密度、
任意の３ｍｍ2領域内の４個以下、３個以下、２個以下又は１個以下のブラックスポットが存在するようなブラックスポット分布状態、
２７６０ｃｍ-1から３０３０ｃｍ-1までの範囲内の修正直線バックグラウンドで測定して単位厚さ当たり０．２０ｃｍ-2以下、０．１５ｃｍ-2以下、０．１０ｃｍ-2以下又は０．０５ｃｍ-2以下の積分吸収係数、
１９００Ｗｍ-1Ｋ-1以上、２０００Ｗｍ-1Ｋ-1以上、２１００Ｗｍ-1Ｋ-1以上又は２２００Ｗｍ-1Ｋ-1以上の熱伝導率、
前面及び後面が１５ｎｍ未満の二乗平均粗さまで研磨されている場合、０．７ｍｍのサンプル厚さについて１０．６μｍで１％以下、０．５％以下又は０．１％以下の前方半球における全積分散乱率、及び
２次イオン質量分析法によって測定して１０17ｃｍ-3以下、５×１０16ｃｍ-3以下、１０16ｃｍ-3以下、５×１０15ｃｍ-3以下又は１０15ｃｍ-3以下の珪素濃度である、請求項１又は２記載の多結晶ＣＶＤダイヤモンドウェーハ。
【請求項４】
前記多結晶ＣＶＤダイヤモンドウェーハは、前記特徴のうちの２つ、３つ、４つ、５つ、６つ、７つ、８つ、９つ、１０個又は１１個全てを有する、請求項１〜３のうちいずれか一に記載の多結晶ＣＶＤダイヤモンドウェーハ。
【請求項５】
最も大きな直線寸法は、８０ｍｍ以上、９０ｍｍ以上、１００ｍｍ以上、１１０ｍｍ以上、１２０ｍｍ以上、１２５ｍｍ以上、１３０ｍｍ以上、１３５ｍｍ以上又は１４０ｍｍ以上である、請求項１〜４のうちいずれか一に記載の多結晶ＣＶＤダイヤモンドウェーハ。
【請求項６】
前記中央領域の直径は、前記最も大きな直線寸法の少なくとも７５％、少なくとも８０％、少なくとも８５％、少なくとも９０％、少なくとも９５％又は少なくとも９９％である、請求項１〜５のうちいずれか一に記載の多結晶ＣＶＤダイヤモンドウェーハ。
【請求項７】
前記多結晶ＣＶＤダイヤモンドウェーハは、７０ｍｍ以上、８０ｍｍ以上、９０ｍｍ以上、１００ｍｍ以上、１１０ｍｍ以上又は１２０ｍｍ以上の少なくとも２つの互いに直交する直線寸法を有する、請求項１〜６のうちいずれか一に記載の多結晶ＣＶＤダイヤモンドウェーハ。
【請求項８】
前記厚さは、１．５ｍｍ以上、１．７ｍｍ以上、１．８ｍｍ以上、１．９ｍｍ以上、２．０ｍｍ以上、２．２ｍｍ以上、２．５ｍｍ以上、２．７５ｍｍ以上又は３．０ｍｍ以上である、請求項１〜７のうちいずれか一に記載の多結晶ＣＶＤダイヤモンドウェーハ。
【請求項９】
室温で測定した前記積分吸収係数は、１０．６μｍで０．１ｃｍ-1以下又は０．０５ｃｍ-1以下である、請求項１〜８のうちいずれか一に記載の多結晶ＣＶＤダイヤモンドウェーハ。
【請求項１０】
１４５ＧＨｚにおいて室温で測定した誘電損係数ｔａｎδは、１０-4以下、５×１０-5以下、１０-5以下、５×１０-6以下又は１０-6以下である、請求項１〜９のうちいずれか一に記載の多結晶ＣＶＤダイヤモンドウェーハ。
【請求項１１】
前記多結晶ＣＶＤダイヤモンドウェーハは、酸素を末端基とする表面を有する、請求項１〜１０のうちいずれか一に記載の多結晶ＣＶＤダイヤモンドウェーハ。
【請求項１２】
前記多結晶ＣＶＤダイヤモンドウェーハの表面粗さは、２００ｎｍ以下、１５０ｎｍ以下、１００ｎｍ以下、８０ｎｍ以下、６０ｎｍ以下又は４０ｎｍ以下である、請求項１〜１１のうちいずれか一に記載の多結晶ＣＶＤダイヤモンドウェーハ。
【請求項１３】
反射防止又は回折構造が前記多結晶ＣＶＤダイヤモンドウェーハの表面内又は表面上に形成されている、請求項１〜１２のうちいずれか一に記載の多結晶ＣＶＤダイヤモンドウェーハ。
【請求項１４】
前記ウェーハは、レンズの形態をしており、少なくとも前記レンズの最も厚い部分の厚さは、１．３ｍｍ以上、１．５ｍｍ以上、１．７ｍｍ以上、１．８ｍｍ以上、１．９ｍｍ以上、２．０ｍｍ以上、２．２ｍｍ以上、２．５ｍｍ以上、２．７５ｍｍ以上又は３．０ｍｍ以上である、請求項１〜１３のうちいずれか一に記載の多結晶ＣＶＤダイヤモンドウェーハ。
【請求項１５】
前記レンズは、片面凸レンズ又は両面凸レンズである、請求項１４記載の多結晶ＣＶＤダイヤモンドウェーハ。
【発明の詳細な説明】
【技術分野】
【０００１】
本発明は、化学気相成長又は蒸着（ＣＶＤ）技術を用いた光学的特性を有する合成多結晶ダイヤモンド窓の作製に関する。
【背景技術】
【０００２】
当該技術分野においてはダイヤモンド材料の合成のための化学気相成長又は蒸着（ＣＶＤ）法が今や周知である。ダイヤモンド材料の化学気相成長に関する有用な背景技術情報がジャーナル・オブ・フィジックス（Journal of Physics）の特集号、即ち、ダイヤモンド関連技術を特集したコンデンスド・マター（Condensed Matter），第２１巻，３６号（２００９）に見受けられる。例えば、アール・エス・バルマー等（R. S. Balmer et al.）による書評記事は、ＣＶＤダイヤモンド材料、技術及び用途に関する包括的な概要を与えている（これについては、「ケミカル・ベーパ・デポジション・シンセティック・ダイヤモンド：マテリアルズ，テクノロジー・アンド・アプリケーションズ（Chemical vapour deposition synthetic diamond: materials, technology and applications）」，ジャーナル・オブ・フィジックス（J. Phys.），コンデンスド・マター（Condensed Matter），第２１巻，３６号，２００９年，３６４２２１を参照されたい）。
【０００３】
ダイヤモンドが黒鉛と比較して準安定状態にある領域内にある状態で、ＣＶＤ条件下におけるダイヤモンドの合成は、内部熱力学ではなく、表面反応速度論によって規定される。ＣＶＤによるダイヤモンド合成は、通常、典型的にはメタンの形態の僅かなフラクション（典型的には、５％未満）の炭素を用いて実施される。但し、過剰水素分子中において他の炭素含有ガスを利用することができる。水素分子を２０００Ｋを超える温度まで加熱した場合、水素原子への相当な解離が生じる。適当な基板材料の存在下において、合成ダイヤモンド（人造ダイヤモンド又は人工ダイヤモンドとも称される）材料を析出させることができる。
【０００４】
水素原子は、これが基板から非ダイヤモンド炭素をエッチングにより選択的に除去してダイヤモンド成長が生じることができるようにするのでプロセスにとって必要不可欠である。ＣＶＤダイヤモンド成長に必要なラジカルを含む反応性炭素及び水素原子を発生させるためにガス種を含む炭素及び水素分子を加熱する種々の方法が利用可能であり、かかる方法としては、アークジェット、ホットフィラメント、ＤＣアーク、酸素アセチレン炎及びマイクロ波プラズマが挙げられる。
【０００５】
電極を必要とする方法、例えばＤＣアークプラズマは、電極腐食及びダイヤモンド中への物質の混入に起因した欠点を呈する場合がある。燃焼方法には電極腐食に関する問題はないが、燃焼方法は、高品質ダイヤモンド成長と一致したレベルまで精製しなければならない比較的高価な供給ガスを利用する。また、酸素アセチレン混合物を燃焼させた場合であっても、火炎の温度は、ガス流中の相当なフラクションの水素原子を達成するには不十分であり、かかる方法は、程々の成長速度を達成するための局所領域内におけるガスのフラックスの濃縮を利用する。恐らくは、燃焼がバルクダイヤモンド成長のために普及していない主要な理由は、ｋＷｈで表される抽出可能なエネルギーコストである。電気と比較して、高純度アセチレン及び酸素の使用は、熱を発生させる上で費用のかかるやり方である。ホットフィラメント型反応器は、一見すると簡単なように見えるが、制限された量の水素原子を成長面まで比較的効果的に運ぶようにするために必要な低ガス圧力での使用に制限されるという欠点を有する。
【０００６】
上述のことに照らして、マイクロ波プラズマは、電力効率、成長速度、成長面積及び得ることができる生成物の純度の面でＣＶＤダイヤモンド析出を実施する最も効果的な方法であることが判明した。
【０００７】
マイクロ波プラズマ活性化型ＣＶＤダイヤモンド合成システムは、典型的には、原料ガス供給源とマイクロ波電力源の両方に結合されたプラズマ反応器容器を含む。プラズマ反応器容器は、定常マイクロ波を支える空胴共振器を形成するよう構成される。炭素源及び水素分子を含む原料ガスがプラズマ反応器容器内に送り込まれ、かかる原料ガスを定常マイクロ波によって活性化させると、高電場領域内にプラズマを生じさせることができる。適当な基板をプラズマに近接して設けると、ラジカルを含む反応性炭素は、プラズマから拡散して基板に至ることができ、そして基板上に析出可能である。水素原子も又、プラズマから拡散して基板に至ることができ、そして基板から非ダイヤモンド炭素をエッチングにより選択的に除去してダイヤモンド成長が生じることができるようにする。
【０００８】
ＣＶＤ法による合成ダイヤモンド膜成長のための考えられるマイクロ波プラズマ反応器群が当該技術分野において知られている。かかる反応器は、多種多様な設計のものである。共通の特徴は、プラズマチャンバ、プラズマチャンバ内に設けられた基板ホルダ、プラズマを生じさせるマイクロ波発生器、マイクロ波発生器からのマイクロ波をプラズマチャンバ中に送り込む結合構造体、プロセスガスをプラズマチャンバ内に送り込んでプロセスガスをプラズマチャンバから除去するガス流システム及び基板ホルダ上の基板の温度を制御する温度制御システムを含む。
【０００９】
種々の考えられる反応器設計例をまとめて記載したシルヴァ等（Silva et al.）による有益な概要的論文が上述のジャーナル・オブ・フィジックスに記載されている（これについては、「マイクロウェーブ・エンジニアリング・オブ・プラズマ‐アシステッドＣＶＤリアクターズ・フォア・ダイヤモンド・デポジション（Microwave engineering of plasma-assisted CVD reactors for diamond deposition）」，ジャーナル・オブ・フィジックス（J. Phys.），コンデンスド・マター（Condens. Matter），第２１巻，３６号，２００９年，３６４２０２を参照されたい）。特許文献に注目すると、米国特許第６６４５３４３号明細書（発明者：フラウンホッファー（Fraunhofer））は、化学気相成長プロセスによるダイヤモンド膜成長のために構成されたマイクロ波プラズマ反応器の一例を開示している。この米国特許明細書に記載された反応器は、円筒形プラズマチャンバを有し、このベースには基板ホルダが取り付けられている。冷却装置が基板ホルダ上の基板の温度を制御するために基板ホルダの下に設けられている。さらに、ガス入口及びガス出口がプロセスガスを供給したりこれを除去したりするためにプラズマチャンバのベースに設けられている。マイクロ波発生器が高周波同軸ラインによりプラズマチャンバに結合され、この高周波同軸ラインは、プラズマチャンバの上方でその送り側端部のところで細分され、そしてプラズマチャンバの周囲のところで、プラズマチャンバの側壁内に取り付けられた石英リングの形態をした本質的にリング状のマイクロ波窓に方向付けられている。
【００１０】
マイクロ波プラズマ反応器、例えば先行技術において開示されたマイクロ波プラズマ反応器を用いると、適当な基板、例えばシリコンウェーハ又は高融点金属（refractory metal）ディスクを形成する炭化物（カーバイド）上への化学気相成長によって多結晶ダイヤモンドウェーハを成長させることが可能である。かかる多結晶ＣＶＤダイヤモンドウェーハは、一般に、これらの成長させたままの形態では不透明であるが、ウェーハの互いに反対側のフェースを研磨することによって多結晶ＣＶＤダイヤモンドウェーハを透明に作ることができ、それにより光学用途向きの透明な多結晶ダイヤモンド窓を作ることができる。
【００１１】
ダイヤモンド材料は、これが紫外線から赤外線までの広い光学的透明度を有するので光学部品として有用である。ダイヤモンド材料は、他の考えられる窓材料と比較して、ダイヤモンド材料が機械的に強固であり、不活性であり、しかも生体適合性であるという点で追加の利点を有する。例えば、ダイヤモンド材料が不活性であることにより、ダイヤモンドは、他の光学的窓材料が適していない反応性化学環境で用いる上で優れた選択肢となる。さらに又、ダイヤモンド材料は、熱伝導率が極めて高く、しかも熱膨張率が低い。したがって、ダイヤモンド材料は、光学部品が加熱される傾向のある高エネルギービーム用途において光学部品として有用である。ダイヤモンド材料は、熱を迅速に取り除いて加熱が起こる領域を冷却し、それにより例えば高エネルギービームがダイヤモンド材料を通過する特定の箇所での熱の蓄積を阻止する。材料が加熱されるまで、ダイヤモンド材料の熱膨張率が低いことにより、部品は、甚だしくは変形することがないようになり、なお、変形は、使用中、光学的及び／又は機械的問題を引き起こす場合がある。
【００１２】
多結晶ＣＶＤダイヤモンド光学部品を作製する場合の一問題は、ＣＶＤ成長プロセス中、欠陥及び／又は不純物、例えば、窒素、珪素及び非ダイヤモンド炭素が以下に説明するようにダイヤモンド材料中に取り込まれるということにある。
【００１３】
雰囲気中の窒素は、一般に、プロセス原料ガス中の不純物として存在し、又、真空シールが不完全であり且つ／或いは残留欠陥及び／又は不純物がＣＶＤ反応器の内面に吸着され、そしてかかる欠陥及び／又は不純物が使用中に脱着する場合があるので、ＣＶＤ反応器部品内の残留不純物として存在する場合がある。さらに、窒素ガスは、合成ダイヤモンド成長プロセス中にＣＶＤ合成雰囲気中に意図的に導入される場合が多い。というのは、窒素が合成ダイヤモンド材料の成長速度を増大させることが知られているからである。窒素は、商業的に有用な成長速度を達成する上で有利であるが、合成ダイヤモンド材料中への窒素の取り込みは、材料の光学的及び熱的性能特性に悪影響を及ぼす場合がある。したがって、ＣＶＤ合成雰囲気中に十分な窒素を提供して許容可能な成長速度を達成することと他方において、成長中の固体ＣＶＤダイヤモンド材料中に取り込まれる窒素の量を制限することとのバランスが取られるのが良い。装置及びプロセス条件は、ＣＶＤ合成雰囲気中の窒素が成長中の固体ＣＶＤダイヤモンド材料中に取り込まれる速度に影響を及ぼす場合がある。
【００１４】
珪素欠陥及び／又は不純物は、ＣＶＤ反応器内の珪素を主成分とするコンポーネントに起因している場合がある。例えば、石英窓又はベルジャー（bell jar）は、マイクロ波をプラズマチャンバ中に結合すると共にプラズマ及びプロセスガスを基板成長面の近くに閉じ込めてＣＶＤダイヤモンド成長を達成するよう用いられる場合が多い。かかる珪素含有石英コンポーネントは、使用中、プラズマからの極めて高い温度にさらされ、この結果、これらコンポーネントからの珪素が合成ダイヤモンド材料中に取り込まれる場合がある。装置及びプロセス条件は、成長中の固体ＣＶＤダイヤモンド材料中への珪素の取り込み速度に影響を及ぼす場合がある。
【００１５】
非ダイヤモンド炭素（例えば、ＳＰ２混成黒鉛状炭素）がＣＶＤダイヤモンド成長プロセス中、基板の成長面に不可避的に蒸着される。上述したように、水素原子がＣＶＤダイヤモンド成長プロセスにとって必要不可欠である。というのは、水素原子は、非ダイヤモンド炭素を選択的にエッチングして基板から除去し、その結果、ダイヤモンド成長が起こることができるようになるからである。しかしながら、この選択的エッチングプロセスは、通常、蒸着した非ダイヤモンド炭素を全て除去することはなく、従って、かかる物質は、ＣＶＤダイヤモンド材料中に取り込まれるようになり、欠陥となる。装置及びプロセス条件は、成長中の固体ＣＶＤダイヤモンド材料中への非ダイヤモンド炭素の取り込み速度に影響を及ぼす場合がある。
【００１６】
上述のことに照らして、装置形態及びプロセス条件は、ＣＶＤ成長中、合成ダイヤモンド材料中に取り込まれる欠陥及び／又は不純物のレベルが高性能光学部品にとって極めて小さいものであるようにするために注意深く選択されると共に制御されなければならない。
【００１７】
絶対不純物レベルの制御に加えて、不純物取り込みの一様性は、一貫した性能特性を有する生成物を達成するよう制御されることも又重要である。一様性は、成長面全体にわたる不純物取り込み速度の空間的ばらつき及び１回の成長プロセスにわたる不純物取り込み速度の時間的ばらつきの面における問題である。例えば、成長面全体における物理的及び化学的プロセスパラメータの非一様な分布状態により、合成多結晶ダイヤモンドウェーハ全体における不純物取り込み速度の空間的ばらつきが生じることがある。さらに、合成多結晶ダイヤモンドウェーハが成長するにつれて、結晶粒は、サイズが増大し、合成多結晶ダイヤモンドウェーハ内の結晶粒相互間の結晶粒界も又同様である。合成多結晶ダイヤモンドウェーハが厚く成長するにつれて結晶粒及び結晶粒界のサイズが増大すると、拡大された結晶粒界内の欠陥及び／又は不純物取り込み速度の増大が生じ、その結果、合成多結晶ダイヤモンドウェーハの厚さ全体を通じて欠陥及び／又は不純物の濃度の増大が生じる場合がある。
【００１８】
上述の問題に加えて、合成多結晶ダイヤモンドウェーハ全体にわたる成長速度のばらつきにより、不純物取り込みのばらつきが生じることがある。例えば、成長速度が増大すると、非ダイヤモンド炭素が合成多結晶ダイヤモンドウェーハ内に封入される前に非ダイヤモンド炭素をエッチングして成長面から除去するのに有効な時間が減少する。さらに、成長速度のばらつきによっても、厚さのばらつきが生じ、それにより、ＣＶＤ成長プロセスの完了後の冷却時に合成多結晶ダイヤモンドウェーハのひずみ及び亀裂発生が生じる場合がある。成長速度のばらつきは、成長面全体にわたるプラズマの非一様性及び合成多結晶ダイヤモンドウェーハを成長させる基板の温度の非一様性によって引き起こされる場合がある。
【先行技術文献】
【特許文献】
【００１９】
【特許文献１】米国特許第６６４５３４３号明細書
【非特許文献】
【００２０】
【非特許文献１】アール・エス・バルマー等（R. S. Balmer et al.），「ケミカル・ベーパ・デポジション・シンセティック・ダイヤモンド：マテリアルズ，テクノロジー・アンド・アプリケーションズ（Chemical vapour deposition synthetic diamond: materials, technology and applications）」，ジャーナル・オブ・フィジックス（J. Phys.），コンデンスド・マター（Condensed Matter），第２１巻，３６号，２００９年，３６４２２１
【非特許文献２】シルヴァ等（Silva et al.），「マイクロウェーブ・エンジニアリング・オブ・プラズマ‐アシステッドＣＶＤリアクターズ・フォア・ダイヤモンド・デポジション（Microwave engineering of plasma-assisted CVD reactors for diamond deposition）」，ジャーナル・オブ・フィジックス（J. Phys.），コンデンスド・マター（Condens. Matter），第２１巻，３６号，２００９年，３６４２０２
【発明の概要】
【発明が解決しようとする課題】
【００２１】
上述の問題にもかかわらず、高い光学的特性の多結晶ダイヤモンドウェーハを直径最高約１００ｍｍ且つ厚さ１ｍｍまで作製することが今日まで可能であった。しかしながら、高い光学的特性の大径の且つ／或いは厚い多結晶ダイヤモンドウェーハの製造には問題のあることが判明した。大径の且つ／或いは厚い多結晶ダイヤモンドウェーハを作製することが可能ではあったが、これらは、特にウェーハの周囲寄りでは低い光学的特性のものであった。かかるウェーハは、極めて高い光学的特性を備えると共に比較的厚くしかも比較的大径の合成多結晶ダイヤモンド窓を必要とする或る特定の商業的用途に関する要件を満たしていない。例えば、或る特定の極めて高い出力のレーザビーム用途は、関与する極めて高い出力密度を取り扱うことができる直径７０ｍｍを超え且つ厚さ１．３ｍｍを超える有効アパーチュア（有効口径）の光学等級多結晶ダイヤモンドレーザ窓を必要とする。適切な光学的性質を備えた多結晶ダイヤモンドレーザ窓は、小さなサイズ及び厚さの状態で利用できる。しかしながら、これらサイズ及び厚さは、或る特定の用途にとっては十分に高いわけではない。かかる多結晶ダイヤモンドウェーハは又、耐放射線性窓としての使用に必要である。
【００２２】
本発明の或る特定の実施形態の目的は、窓領域の実質的に全てにわたり（例えば、少なくとも７０％にわたり）極めて高い光学的特性を備えた厚く（例えば、少なくとも１．３ｍｍ）大きな（例えば、直径少なくとも７０ｍｍ）の合成多結晶ダイヤモンド窓を作製するために適当なマイクロ波プラズマ反応器形態及び適当なＣＶＤプロセス条件を提供することにある。
【課題を解決するための手段】
【００２３】
本発明の第１の観点によれば、
多結晶化学気相成長（ＣＶＤ）ダイヤモンドウェーハであって、
７０ｍｍ以上の最も長い直線寸法と、
１．３ｍｍ以上の厚さと、
少なくとも多結晶ＣＶＤダイヤモンドウェーハの中央領域について室温（公称２９８Ｋ）で測定された以下の特徴のうちの一方又は両方とを有し、中央領域は、円形であり、多結晶ＣＶＤダイヤモンドウェーハの中央箇所上に心出しされ且つ多結晶ＣＶＤダイヤモンドウェーハの最も長い直線寸法の直径を有し、かかる特徴は、
（１）１０．６μｍで０．２ｃｍ-1以下の吸収係数、及び
（２）１４５ＧＨｚで２×１０-4以下の誘電損係数ｔａｎδである。
【００２４】
好ましくは、多結晶ＣＶＤダイヤモンドウェーハは、少なくとも中央領域について以下の特徴のうちの１つ又は２つ以上を更に有し、かかる特徴は、
（３）多結晶ＣＶＤダイヤモンドウェーハの核形成フェースが引張り状態にある場合、２００〜５００μｍの厚さについて７６０ＭＰａ×ｎ以上、５００〜７５０μｍの厚さについて７００ＭＰａ×ｎ以上、７５０〜１０００μｍの厚さについて６５０ＭＰａ×ｎ以上、１０００〜１２５０μｍの厚さについて６００ＭＰａ×ｎ以上、１２５０〜１５００μｍの厚さについて５５０ＭＰａ×ｎ以上、１５００〜１７５０μｍの厚さについて５００ＭＰａ×ｎ以上、１７５０〜２０００μｍの厚さについて４５０ＭＰａ×ｎ以上又は２０００μｍ以上の厚さについて４００ＭＰａ×ｎ以上の引張り破壊強度（乗率ｎは、１．０、１．１、１．２、１．４、１．６、１．８又は２である）、
（４）多結晶ＣＶＤダイヤモンドウェーハの成長フェースが引張り状態にある場合、２００〜５００μｍの厚さについて３３０ＭＰａ×ｎ以上、５００〜７５０μｍの厚さについて３００ＭＰａ×ｎ以上、７５０〜１０００μｍの厚さについて２７５ＭＰａ×ｎ以上、１０００〜１２５０μｍの厚さについて２５０ＭＰａ×ｎ以上、１２５０〜１５００μｍの厚さについて２２５ＭＰａ×ｎ以上、１５００〜１７５０μｍの厚さについて２００ＭＰａ×ｎ以上、１７５０〜２０００μｍの厚さについて１７５ＭＰａ×ｎ以上又は２０００μｍ以上の厚さについて１５０ＭＰａ×ｎ以上の引張り破壊強度（乗率ｎは、１．０、１．１、１．２、１．４、１．６、１．８又は２である）、及び
（５）５μｍ以下、４μｍ以下、３μｍ以下、２μｍ以下、１μｍ以下、０．５μｍ以下、０．２μｍ以下又は０．１μｍ以下の表面平面度である。
【００２５】
好ましくは、多結晶ＣＶＤダイヤモンドウェーハは、少なくとも中央領域について以下の特徴のうちの１つ又は２つ以上を更に有し、かかる特徴は、
（６）１ｍｍ-2以下、０．５ｍｍ-2以下又は０．１ｍｍ-2以下の平均ブラックスポット密度、
（７）任意の３ｍｍ2領域内の４個以下、３個以下、２個以下又は１個以下のブラックスポットが存在するようなブラックスポット分布状態、
（８）２７６０ｃｍ-1から３０３０ｃｍ-1までの範囲内の修正直線バックグラウンドで測定して単位厚さ当たり０．２０ｃｍ-2以下、０．１５ｃｍ-2以下、０．１０ｃｍ-2以下又は０．０５ｃｍ-2以下の積分吸収係数、
（９）１９００Ｗｍ-1Ｋ-1以上、２０００Ｗｍ-1Ｋ-1以上、２１００Ｗｍ-1Ｋ-1以上又は２２００Ｗｍ-1Ｋ-1以上の熱伝導率、
（１０）前面及び後面が１５ｎｍ未満の二乗平均粗さまで研磨されている場合、０．７ｍｍのサンプル厚さについて１０．６μｍで１％以下、０．５％以下又は０．１％以下の前方半球における全積分散乱率、及び
（１１）２次イオン質量分析法によって測定して１０17ｃｍ-3以下、５×１０16ｃｍ-3以下、１０16ｃｍ-3以下、５×１０15ｃｍ-3以下又は１０15ｃｍ-3以下の珪素濃度である。
【００２６】
実施形態は、上述の好ましい特徴の任意の組み合わせを含むことができる。しかしながら、多結晶ＣＶＤダイヤモンドウェーハは、上記において列挙して与えられた１１個の特徴のうちの２つ、３つ、４つ、５つ、６つ、７つ、８つ、９つ、１０個又は１１個全てを有する。
【００２７】
本発明の或る特定の実施形態は、（ｉ）特定のマイクロ波プラズマ反応器構成例を開発し、（ｉｉ）この特定の形態のマイクロ波プラズマ反応器を極めて厳密な設計上の公差に合わせて更に改造し、そして（ｉｉｉ）特定形態のマイクロ波プラズマ反応器を動作させる適当なプロセス条件を開発して極めて高い光学的特性を備えた大きな合成多結晶ダイヤモンド窓の作製を達成することによって実現された。
【００２８】
特徴（ｉ）に着目すると、マイクロ波プラズマ反応器は、１つ又は２つ以上のガス入口ノズルを介してプロセスガスと環状誘電体窓を経てプラズマチャンバの頂部プレートを通り、プラズマチャンバのベース内に取り付けられた適当に温度制御されている基板に向けられるマイクロ波との両方を結合するよう構成され、その結果として、プロセスガスとマイクロ波の両方が回転対称の状態でプロセスチャンバ内に結合され、そして基板成長面のほうへ方向付けられるようになっている。かかる形態は、高いガス流量、高いプロセス圧力及び高いマイクロ波電力プロセス条件を適当に温度制御された窒素濃度の状態で高い成長速度での良好な品質の合成ダイヤモンドの成長の達成に利用することができる上で有用であることが判明した。さらに、プラズマチャンバの頂部プレートの周辺領域に沿ってぐるりと環状誘電体窓を設けることにより、代替手段、例えばベルジャーの使用、プラズマチャンバの中央部分をまたぐ窓の使用又はプラズマチャンバの側壁に設けられた環状誘電体窓の使用と比較した場合に成長中における合成ダイヤモンド材料中への珪素移行又は取り込みを減少させることができ、上述の代替手段の全ては、チャンバ内のプラズマ領域への誘電体窓材料の暴露を増大させる。
【００２９】
特徴（ｉｉ）に着目すると、かかる形態を利用した場合であっても、極めて高い光学的特性を有すると共に亀裂のない合成多結晶ダイヤモンドの極めて広い領域（例えば、直径１２５ｍｍ以上）の窓を作製するのが困難であることが判明した。この問題の原因は、プラズマチャンバの中心対称回転軸線に対するマイクロ波結合形態、ガス送り出しシステム及び基板取り付け及び温度制御システムの極めて僅かな位置合わせ不良にある。狭い領域にわたって成長させた合成ダイヤモンド材料の品質の顕著な低下の面で顕在することがないが、広い領域（例えば、直径１２５ｍｍ以上）にわたって合成ダイヤモンド材料を作製した場合、部品相互間の極めて僅かな位置合わせ不良であっても、これは、特に合成多結晶ダイヤモンドウェーハの周辺領域周りの材料品質に悪影響を及ぼす場合があることが判明した。したがって、部品、特に環状誘電体窓は、回転対称であるべきことが判明し、各部品は、空胴共振器の中心回転対称軸線から０．２ｍｍの範囲内に位置した回転対称軸線を有する。好ましくは、他の部品、例えば基板ホルダ及び１つ又は２つ以上のガス入口ノズルも又、正確に構成されて位置合わせされなければならない。かかる正確な位置合わせがプロセスガスとマイクロ波の両方が基板成長面に向かって軸方向にプラズマチャンバ内に結合される上述の形態と組み合わさることによって、高いガス流量及び高いマイクロ波電力条件を、極めて高い光学的特性を備えた合成多結晶ダイヤモンドの大面積且つ厚い窓の作製を達成する上で重要であることが判明した。高い回転対称度で達成することができる。
【００３０】
特徴（ｉｉｉ）に着目すると、上述の正確に位置合わせされたマイクロ波プラズマ反応器構成例を利用した場合であっても、多結晶ダイヤモンドウェーハの周辺領域に沿ってぐるりと位置する多結晶ダイヤモンド材料の品質は、極めて高い光学的特性に関する要件を満たさない場合のあることが判明した。特に、不純物及び／又は欠陥のレベル、例えば非ダイヤモンド炭素のレベルが大面積ウェーハの周辺領域のところで増大することが判明した。この問題は、大きな厚さまで成長した場合にも深刻化する。というのは、合成多結晶ダイヤモンドウェーハが成長すると、結晶粒界のサイズが増大し、これにより、結晶粒界内の不純物取り込み速度が増大するからである。この問題は、圧力、電力及び水素ガス流量を増大させることによって軽減できることが判明した。非ダイヤモンド炭素を選択的にエッチングしてこれを基板から除去するのに利用できる水素原子の濃度は、直径が極めて大きい場合には低く、かくして、非ダイヤモンド炭素のエッチング効率が低下すると考えられる。成長面のほうへ方向付けられる水素ガス流量を増大させると、より多くの水素原子が多結晶ダイヤモンドウェーハの周辺領域に押しやられ、かくして非ダイヤモンド炭素がエッチングにより成長面から除去される速度が増大すると共に成長中のウェーハの周辺領域の材料の品質が向上する。また、電力及び圧力を増大させることは、プラズマから成長面への水素原子フラックスを増大させるのに役立つ。別の又は追加の手段は、基板の成長面のほうへ方向付けられると共に水素原子の十分に大きな濃度が成長中、多結晶ダイヤモンドウェーハの周辺領域にもたらされるようにするのに十分広い領域にわたって配置された複数個のガス入口ノズルを備えたガス入口ノズルアレイを提供することにある。さらに別の代替手段又は追加の手段は、非ダイヤモンド炭素をエッチングして成長面から除去するための時間を多く取ることができるよう多結晶ＣＶＤダイヤモンドウェーハの成長速度を減少させることである。例えば、成長速度を多結晶ＣＶＤダイヤモンドウェーハの厚さが増大するにつれて減少させるのが良く、その手段として、例えば、基板上における多結晶ＣＶＤダイヤモンドウェーハの成長中、炭素の原子濃度及び／又は窒素の原子濃度を減少させる。
【００３１】
反応器設計の技術的発展、技術上の公差管理の技術的発展及びプロセス設計の技術的発展を組み合わせることによって、極めて高い光学的特性を備えた大きな合成多結晶ダイヤモンド窓の作製を達成することが可能であった。
【００３２】
本発明の良好な理解を得るため且つ本発明をどのように具体化するかを示すために、今、添付の図面を参照して本発明の実施形態を説明するが、かかる実施形態は例示に過ぎない。
【図面の簡単な説明】
【００３３】
【図１】大面積で高光学的特性の多結晶ＣＶＤダイヤモンドウェーハを作製するよう構成されたマイクロ波プラズマ反応器を示す図である。
【図２（ａ）】マイクロ波をプラズマチャンバ中に結合するマイクロ波結合構成例の部品を示す図である。
【図２（ｂ）】マイクロ波をプラズマチャンバ中に結合するマイクロ波結合構成例の部品を示す図である。
【図３】マイクロ波をプラズマチャンバ中に結合するマイクロ波結合構成例の部品を示す図である。
【図４（ａ）】マイクロ波プラズマ反応器内の基板の様々な高さのうちの１つに関する電場プロフィールプロットを示す図である。
【図４（ｂ）】マイクロ波プラズマ反応器内の基板の様々な高さのうちの１つに関する電場プロフィールプロットを示す図である。
【図４（ｃ）】マイクロ波プラズマ反応器内の基板の様々な高さのうちの１つに関する電場プロフィールプロットを示す図である。
【図５（ａ）】基板の成長面の高さを基板を包囲した表面の平均高さに対してどのように計算するかを示す図である。
【図５（ｂ）】基板の成長面の高さを基板を包囲した表面の平均高さに対してどのように計算するかを示す図である。
【図５（ｃ）】基板の成長面の高さを基板を包囲した表面の平均高さに対してどのように計算するかを示す図である。
【図６（ａ）】大面積高光学的特性型多結晶ＣＶＤダイヤモンドウェーハを示す図である。
【図６（ｂ）】大面積で高光学的特性型多結晶ＣＶＤダイヤモンドウェーハを示す図である。
【図７】本発明の実施形態としての直径１４０ｍｍの親ウェーハからレーザ熱量測定のために取り出された４つの２０ｍｍ直径の試験サンプルを示す図である。
【発明を実施するための形態】
【００３４】
図１に示されたマイクロ波プラズマ反応器は、次のコンポーネント、即ち、プラズマチャンバ２、基板ホルダ４、基板５、マイクロ波発生器６、核形成フェース９′及び成長フェース９″を備えた多結晶ＣＶＤダイヤモンドウェーハ９を成長させるために使用中生成されるプラズマ８、マイクロ波結合構造体１０、誘電体窓１２、原料ガス容器システム１４、１つ又は２つ以上のガス入口１６、１つ又は２つ以上のガス出口１８、基板ホルダ４の支持面と基板５の後面との間にガス隙間２２を構成するためのスペーサワイヤ又はスペーサパッド２０及び供給管２６を介してガス隙間２２に結合されたガス供給システム２４及び基板ホルダを冷却するための液体冷却剤供給システム２８を含む基板温度管理装置を含む。
【００３５】
マイクロ波プラズマ反応器は、３つのサブシステム、即ち、（Ａ）プロセスガス及びマイクロ波をプラズマチャンバの頂部プレートを介してプラズマチャンバ中に送り込むよう構成されたガス及びマイクロ波送り出しシステム、（Ｂ）ベース、頂部プレート及びベースから頂部プレートまで延びていて、マイクロ波共振モードを支える空胴共振器を構成する側壁を備えたプラズマチャンバ、空胴共振器は、ベースから頂部プレートまで延びる中心回転対称軸線Ｓを有し、（Ｃ）プラズマチャンバのベース内に設けられていて、使用中、多結晶ＣＶＤダイヤモンドウェーハを成長させることができる基板を支持する支持面を提供する基板取り付け構造体及び液体冷却剤及び／又は気体冷却剤を基板ホルダに供給して使用中、基板ホルダの支持面全体にわたる温度プロフィールを制御する冷却剤送り出しシステムを含む基板温度制御システムを有するものと考えられる。
【００３６】
以下においてサブシステムの各々について詳細に説明する。
【００３７】
（Ａ）ガス及びマイクロ波送り出しシステム
マイクロ波結合構造体１０は、マイクロ波を方形導波管から環状誘電体窓１２に送るよう構成された同軸導波管を有する。同軸導波管は、内側導体及び外側導体を有する。環状誘電体窓は、マイクロ波透過性材料、例えば石英で作られ、この環状誘電体窓は、プラズマチャンバの頂部に真空密環状窓を形成する。マイクロ波発生器６及びマイクロ波結合構造体１０は、適当な波長のマイクロ波を発生させてかかるマイクロ波をプラズマチャンバ中に誘導結合し、それにより使用中において基板５のすぐ上に位置した高エネルギー最大振幅を有する定在波をプラズマチャンバ内に形成するよう構成されている。
【００３８】
マイクロ波結合構造体１０は、導波管プレート１３を更に含む。導波管プレート１３は、図２（ａ）、図２（ｂ）及び図３に詳細に示されている。導波管プレート１３は、環状形態に設けられた複数個の孔３２を有し、各孔は、同軸導波管からのマイクロ波を、環状誘電体窓１２を通ってプラズマチャンバ中に結合する導波管を形成する。導波管プレートは、孔相互間に延びていて、冷却剤及び／又はプロセスガスを外側円周方向領域から内側軸方向領域に供給するのに適した複数本のチャネル３４を更に有する。
【００３９】
この構成は、これによりマイクロ波電力を環状誘電体窓経由でプラズマチャンバ中に結合できると共に、導波管構造体によって包囲されたプラズマチャンバの領域への冷却剤及び／又はプロセスガスの提供を可能にするので、有利であることが判明した。
【００４０】
上述のことに加えて、導波管プレートは、同軸導波管の中央導体を支持するよう構成されているのが良い。したがって、図１に示された中央導体は、接地ポストであるが、別の一構成例では、中央導体は、マイクロ波発生器からの方形導波管の上側壁に設置されることが必要ではない電気的に浮動状態のポストとして形成できる。導波管内で電気的に浮動する内側導体は、多くの点において、電力を方形導波管から同軸導波管に伝送する簡単且つ好都合な方法であることが判明している。これには、例えば冷却剤としての水及びプロセスガスのようなサービスを図１に示されているような中央導体から導入することができる接地箇所を失うという欠点がある。しかしながら、本発明の或る特定の実施形態は、導波管プレート内のチャネルを介してかかるサービスを供給する別の手段を提供する。
【００４１】
さらに、導波管プレートは、プラズマチャンバの上方部分と下方部分を互いに結合して使用中において環状誘電体窓に加わる大きな圧縮応力を回避するよう構成されるのが良く、この場合、同軸導波管の中央導体を介する機械的アンカー箇所が使用されることはない。さらに又、環状誘電体窓は、２つの互いに反対側の表面を有するのが良く、マイクロ波は、これら互いに反対側の表面を通ってプラズマチャンバ中に結合され、シールが２つの互いに反対側の表面に設けられるのが良い。これにより、信頼性のあるシールをプラズマチャンバの上方区分と下方区分との間で且つ誘電体窓のところに形成することができる。
【００４２】
図３は、環状誘電体窓１２及び導波管プレート１３をマイクロ波プラズマ反応器内にどのようにすれば設けることができるかの一例を示すマイクロ波プラズマ反応器の一部分の断面図である。図示の構成では、導波管プレート１３の外側周辺部分が同軸導波管３８の外側導体３６とプラズマチャンバの側壁４０との間に設けられている。環状誘電体窓１２の外側周辺部分が導波管プレート１３とプラズマチャンバの側壁４０との間に設けられている。環状誘電体窓１２の内側部分が導波管プレート１３の内側部分と別のプレート４２との間に保持されている。導波管プレートの孔３２は、環状誘電体窓１２及び冷却剤及び／又はプロセスガスのパスをこれら孔相互間で導波管プレート１３の内側部分中に供給するチャネル３４と整列している。環状誘電体窓１２は、エラストマーＯリング４４を用いて導波管プレートに取り付けられるのが良い。この構成では、別のプレート４２を誘電体窓１２の一部分がエラストマーＯリング４４を介して別のプレート４２と導波管プレート１３との間に設けられると共に保持された状態で導波管プレートに取り付けるのが良い。
【００４３】
上述の導波管プレートは、次の幾つかの有利な機能を実行する。
（ｉ）導波管プレートは、冷却剤及び／又はプロセスガスの噴射を可能にする。
（ｉｉ）導波管プレートは、浮動中央同軸導体を支持する。
（ｉｉｉ）導波管プレートは、プラズマチャンバの上側部品と下側部品との間の結合部を形成する。
（ｉｖ）導波管プレートは、同軸導波管からのマイクロ波を基板に向かう軸方向をなしてプラズマチャンバ中に送り込む。
（ｖ）導波管プレートは、環状誘電体窓を支持する。
【００４４】
図示の実施形態では、導波管プレートの複数個の孔は、マイクロ波をプラズマチャンバの中心軸線に平行な方向でプラズマチャンバ中に結合するよう構成されている。この構成では、導波管プレートは、プラズマチャンバの中心軸線に垂直な平面内に設けられた状態でプラズマチャンバ内に上壁の一部分を形成している。マイクロ波をプラズマチャンバの軸線に平行な方向でプラズマチャンバ中に結合することは、効率が高く、しかも複雑な同軸供給形態の必要性を回避することが判明した。したがって、冷却剤及び／又はプロセスガスのためのチャネルが導波管プレートに設けられておらず且つ／或いは浮動ポストが設けられていない場合であっても、本発明の導波管プレートは、マイクロ波をプラズマチャンバ中に効率的且つ簡単な仕方で結合する上で依然として有利である。
【００４５】
複数個の孔は、好ましくは、周期的回転対称性を有するよう構成される。例えば、ｎ個の孔が設けられる場合、孔は、ｎ倍の回転対称性を有するよう円に沿って対称に構成される。対称構造は、孔の非対称性の結果としてプラズマチャンバ内に生じる電場の非対称性を回避する上で好ましい。
【００４６】
上述の環状誘電体窓は、誘電体材料の単一の完全なリングで形成される。しかしながら、別の構成では、環状誘電体窓は、複数個の別々の弧状セグメントで形成されても良く、各セグメントは、導波管プレートの対応の孔を横切って封止される。特に極めて大きな面積の多結晶ＣＶＤダイヤモンドウェーハを作製するための本発明の或る特定の実施形態の重要な一特徴は、環状誘電体窓が回転対称性であり、そして空胴共振器の中心回転対称軸線から０．２ｍｍの範囲内、０．１５ｍｍの範囲内、０．１０ｍｍの範囲内又は０．０５ｍｍの範囲内に位置する回転対称軸線を備えているということにある。
【００４７】
一形態では、導波管プレートの孔相互間に延びる１本又は２本以上のチャネルは、基板ホルダと対向して配置されていて、プロセスガスを基板ホルダに向かって噴射する１つ又は２つ以上の噴射ポートにプロセスガスを供給するよう構成された少なくとも１本のチャネルを含む。この構成により、軸方向ガス流構造体をマイクロ波結合構造体と同一のチャンバの端のところに設けることができる。
【００４８】
導波管プレートの中央部分は、基板ホルダと対向して配置された導電性表面を支持するのが良い。導電性表面は、導波管プレートにより形成されても良く又は導波管プレートの中央部分に連結された別個の金属製本体により形成されても良い。プロセスガスを基板ホルダに向かって噴射する１つ又は２つ以上のガス入口ノズルが導電性表面に設けられるのが良い。一形態では、導電性表面は、湾曲しており、かかる導電性表面は、プラズマチャンバの中央領域に向かって延びる。例えば、導電性表面は、円錐形の本体を形成するのが良い。かかる導電性表面は、これがプラズマチャンバの上方領域内のプラズマ生成を阻止するのを助けることができるので有用である。事実上、導電性表面は、使用中において高電場領域を隠すことができる。即ち、導電性表面は、プラズマチャンバの中央領域に向かって延びる導電性表面を備えていない対応のチャンバ内に存在する高電場最大振幅領域を包囲するよう配置されるのが良い。
【００４９】
導波管プレートは、２個、３個、４個、５個、６個、７個又は８個以上の孔を有するのが良い。孔の個数を変化させることが、プラズマチャンバ中へのマイクロ波結合効率に影響を及ぼすことができるということが判明した。或る特定の構成によれば、導波管プレートは、奇数個の孔、最も好ましくは素数個の孔を有する。例えば、導波管プレートは、３個、５個又は７個の孔を有するのが良い。
【００５０】
各孔は、事実上、方形導波管と等価である。三方孔（three way aperture）は、孔の長さを最大するのに役立ち得る。代替手段としての四方孔（four way aperture ）と六方孔（six way aperture）の両方は、モード安定性の観点からは欠陥があると判明した。幾つかの孔の存在にもかかわらず、電力を主としてＴＭ0mnモードで空胴中に結合することができる。高次モード、即ちＴＭ1mn（「１は、０に等しくない」の発生の形態で目に見える孔の対称性に起因した作用効果がある。かくして、３つ全ての孔が同相で励振される三方孔がモードのＴＭ3mnシリーズに結合し、他方、四方孔及び六方孔は、これよりも極めて高次のＴＭ8mn及びＴＭ12mnモードに結合することが予想される。しかしながら、実際には、四方孔及び六方孔は、寄生モードの影響を受けやすい。かくして、四方又は六方孔は、ＴＭ2mnモードに結合するのが良い。全体として、作用効果は、四方及び六方孔がプラズマに非対称性を生じさせることができ、かかる非対称性の結果として、プラズマがオフセンタ状態で動き又は二方に分かれる。三方孔は、他の形態で生じるより深刻な一方又は二方分解モードよりも望ましさの低い安定した三方引き効果（three way pulling effect）を与える。孔に生じる三方モードの作用効果を打ち消すようになった摂動を局所電場に対して生じさせる基本的に金属本体であるモード解除ブロックを用いて非安定性を取り扱うのが良い。これら金属ブロックの位置を実験的に定めることができる。これら金属ブロックを高壁電流の領域（即ち、Ｈ場が高いところ）に配置することによって、ブロックを用いて望ましくないモードを途絶させることができる。したがって、一構成では、複数個のモード解除ブロックがプラズマチャンバの内壁上、例えばプラズマチャンバの側壁又は底部上に設けられ、モード解除ブロックは、複数個の孔により生じる電磁摂動を補償するよう構成されている。モード解除ブロックは、孔形態に対称に関連付けられるよう互いに間隔を置いて配置される。例えば、モード解除ブロックの個数は、導波管プレートに設けられた孔の個数に等しいのが良く、モード解除ブロックは、孔形態に対応した対称性を有するよう位置決めされる。例えば、３つの孔が導波管プレートに設けられる場合、３つのモード解除ブロックがプラズマチャンバの下方部分内でプラズマチャンバの周りに取り付けられると共に孔により生じる電場の摂動を打ち消すよう対称に配置されるのが良い。変形例として、モード解除ブロックの個数は、孔の個数の整数倍であるのが良く、他方、依然として孔形態に対称に関連付けられるよう配置される。モード解除ブロックは、プラズマチャンバの内壁にくっつけられるのが良く或いはプラズマチャンバの壁によって一体に形成されても良い。三方孔の別の考えられる代替手段は、五方又は七方孔を用いることである。これらは素数なので、これらは、提示二方モード等とのオーバーモーディングに抵抗する。この場合、モード解除ブロックは不要である場合がある。
【００５１】
マイクロ波エネルギーを特定の半径方向幅を備えた孔によりプラズマチャンバに供給することが更に有利である。導波管プレートの孔により提供される環状隙間（半径方向の環状隙間）とプラズマチャンバの直径の比は、１／１０〜１／５０、１／２０〜１／４０、１／２５〜１／３５であり又はほぼ１／３０である。この環状隙間は、孔をプラズマチャンバの側壁に隣接して配置することにより提供されるのが良く、同軸導波管の外側導体の直径は、プラズマチャンバの空胴共振器の直径と同等であり、内側導体は、環状隙間について上述した比を達成するために外側導体よりも僅かに小径であるに過ぎない。これら２つの導体の直径の比を変えることによって、チャンバへの適合が達成される最適箇所を見出すことが可能である。別の構成では、孔は、プラズマチャンバの側壁から離れて、例えば、頂部プレートの中央と縁との間の中間位置のところに配置されても良い。有利には、チャンバ及びマイクロ波結合組立体のコンポーネントは、高い精度に合わせて、例えば、コンポーネントの寸法形状及び位置決めが規定の仕様の０．１％の範囲内に収まるよう構成されるべきである。
【００５２】
ガス供給システムは、原料ガス容器システム１４、１つ又は２つ以上のガス入口１６及び１つ又は２つ以上のガス出口１８を含む。１つの軸方向に配置されたガス入口が図１では、上述の導波管プレート１３も又形成するプラズマチャンバの頂部プレートの中央に設けられた状態で示されている。オプションとして、ガス入口は、プラズマチャンバの頂部プレートの一領域にわたってガス入口ノズルのアレイを提供するよう改造可能である。
【００５３】
ガス入口は、基板ホルダの真上でプラズマチャンバの頂部に設けられると共に供給ガスを基板に向かって高速で直接送るよう構成されている。プロセスガスがプラズマチャンバのベースに又はこの近くに設けられた１つ又は２つ以上の出口のところで取り出される。オプションとして、ポンプを用いてプロセスガスを入口に再循環させることができる。かかるシステムの利点は、基板のほうへ方向付けられた高速ガス流が活性化されたガス種を対流によってプラズマから基板に運ぶことにある。これは、プラズマから基板への活性化ガス種の拡散を利用したシステムと比較して、成長速度の増大を助ける。さらに、上述したように、かかる構成を用いて水素ガス流量を増大させることによって、より多くの水素原子を多結晶ダイヤモンドウェーハの周辺領域に押しやることができ、かくして、非ダイヤモンド炭素をエッチングしてこれを成長面から除去する速度が増大すると共に成長中のウェーハの周辺領域の材料の品質が向上する。
【００５４】
別の又は追加の手段は、基板の成長面のほうへ方向付けられると共に成長中、多結晶ダイヤモンドウェーハの周辺領域に十分に高い濃度の水素原子が提供されるようにするのに十分広い領域にわたり配置された複数個のガス入口ノズルを備えたガス入口ノズルアレイを提供することである。この点に関し、比較的多数のノズルを密に間隔を置いて配置して比較的一様なガスの流れを保証するのが良い。比較的高い数密度のノズルをアレイの状態に提供することにより、使用中における基板に向かうガス流の一様性が向上すると共にプラズマを基板に対して一様に平べったくすると共に付形することができ、それにより比較的広い領域にわたって高い速度で一様なダイヤモンド膜形成を達成することができる。また、比較的小さい面積のノズルを提供してノズルアレイの面積がノズル出口自体の面積ではなく、大部分がノズル相互間の空間で構成されるのが有用であることが判明した。したがって、ノズル入口アレイの面積に対して比較的高い数密度のノズルを提供することが有利であることは判明しているが、ノズル入口の面積を全体としてノズルアレイの面積で除算して得られる比が小さいアレイを提供することも又有利であることが判明している。小径ノズルは、高速で方向付けられるガス流を提供する上で有利であることが判明している。しかしながら、比較的広い領域にわたりダイヤモンド膜の一様な被着を得るために比較的広い領域にわたって比較的一様なガス流を提供することも又望  ましい。したがって、比較的小さな入口ノズルサイズとかかるノズルの比較的高い数密度の組み合わせは、高速で方向付けられるガス流と比較的広い領域にわたるガス流の一様性とのバランスを達成する上で有利であることが判明した。
【００５５】
上述したことに照らして、改造型ガス流システムは、基板ホルダに対向して設けられていて、プロセスガスを基板ホルダのほうへ方向付ける複数個のガス入口ノズルを含むガス入口ノズルアレイを有するのが良く、ガス入口ノズルアレイは、プラズマチャンバの中心軸線に対して実質的に平行又は末広がりの向きで設けられた少なくとも６つのガス入口ノズル（実質的に平行という表現は、完全に平行な構造の少なくとも１０°以内、５°以内、２°以内又は１°以内を意味している）、０．１個／ｃｍ2以上（しかしながら、或る特定の用途については極めて高いことが好ましい）のガス入口ノズル数密度（なお、ガス入口ノズル数密度は、垂線がプラズマチャンバの中心軸線に平行に位置する平面上にノズルを投影し、そしてこの平面上のガス入口数密度を測定することによって測定される）及び１０以上（しかしながら、或る特定の用途ではこれよりも極めて大きいことが好ましい）のノズル面積比（なお、ノズル面積比は、垂線がプラズマチャンバの中心軸線に平行に位置する平面上にノズルを投影し、この平面上のガス入口ノズル領域の全面積を測定し、これをノズルの総数で除算して各ノズルと関連した面積を出し、そして各ノズルと関連した面積を各ノズルの実際の面積で除算することによって測定される）を含む。
【００５６】
本発明の特定の実施形態によれば、１つ又は２つ以上のガス入口ノズルは、空胴共振器の中心回転対称軸線から１．０ｍｍの範囲内、０．５ｍｍの範囲内、０．２５ｍｍの範囲内、０．２ｍｍの範囲内、０．１５ｍｍの範囲内、０．１０ｍｍの範囲内又は０．０５ｍｍの範囲内に位置する回転対称軸線を有する。
【００５７】
（Ｂ）プラズマチャンバ
プラズマチャンバは、使用中、定在マイクロ波を支える空胴共振器を形成するよう構成されている。一形態によれば、プラズマチャンバは、使用中、ＴＭ01n定在マイクロ波、例えばＴＭ011モードを支えるよう構成されている。動作周波数は、４００〜５００ＭＨｚまでの範囲内又は８００〜１０００ＭＨｚまでの範囲内にあるのが良い。
【００５８】
また、空胴共振器高さと空胴共振器直径の比が０．３〜１．０までの範囲内、０．４〜０．９までの範囲内又は０．５〜０．８までの範囲内にあるよう条件を満たす直径を有するよう構成された円筒形空胴共振器を提供するのが有利であることが判明した。かかる比は、先行技術の構成と比較したときに比較的小径の空胴を構成する。直感に反するように思われるが、広い領域上に一様なＣＶＤダイヤモンド成長を達成するための一様で安定性があり且つ大面積のプラズマを形成するよう比較的小さな直径を有するプラズマ反応器チャンバを用いるのが有利であることが判明した。比較的小径の空胴共振器は、次の有益な技術的作用効果をもたらすことができる。
（ｉ）チャンバ内の共振モード純度を向上させると共にＣＶＤダイヤモンド合成に必要な長時間スケールにわたって動作中、多くのモード相互間の複雑な連係を回避することができる。例えば、小径チャンバは、好ましくない高次モードを刺激するＣＶＤダイヤモンド成長面の僅かな温度不安定性の問題を軽減することができる。
（ｉｉ）特定の比較的小さな直径範囲内で形成された空胴は、基板の頂部コーナのところに極めて強烈な半径方向電場（Ｅ−フィールド）を形成しないで基板全体にわたる電場を一様にする基板のところの局所高次軸対称モードの生成を可能にすると考えられる。
（ｉｉｉ）比較的低いＱファクタを有する小径空胴は、始動及び同調が容易であり、しかもマイクロ波源周波数のばらつきの影響を受けにくい。
【００５９】
かかる比較的小径の空胴は又、プラズマの不安定性をもたらすチャンバ内に生じる複雑且つ相互作用するガス対流の問題を軽減するのに役立つ。すなわち、本発明者の考えているところによれば、小径空胴は、プラズマチャンバ内におけるガス流とマイクロ波電力の両面でシステムを制御するのが簡単且つ容易であり、その結果、一様で且つ安定した大面積プラズマを形成すると共に維持し、それにより広い領域にわたって一様なＣＶＤダイヤモンド成長を達成することができるようになる。それと同時に、空胴の直径は、プラズマが圧縮状態になって基板を横切って非一様になるほど小さいものであってはならない。
【００６０】
例えば、プラズマチャンバのベースから頂部プレートまで測定した空胴共振器高さは、４００ＭＨｚから５００ＭＨｚまでの範囲内のマイクロ波周波数ｆにおいて３００ｍｍから６００ｍｍまで、３００ｍｍから５００ｍｍまで若しくは４００ｍｍから５００ｍｍまでの範囲内にあり、又は８００ＭＨｚから１０００ＭＨｚまでの範囲内のマイクロ波周波数ｆにおいて１５０ｍｍから３００ｍｍまで、１５０ｍｍから２５０ｍｍまで又は２００ｍｍから２５０ｍｍまでの範囲内にあるのが良い。空胴共振器直径は、４００ＭＨｚから５００ＭＨｚまでの範囲内のマイクロ波周波数ｆにおいて４００ｍｍから１０００ｍｍまで、５００ｍｍから９００ｍｍまで若しくは６００ｍｍから８００ｍｍまでの範囲内にあり、又は８００ＭＨｚから１０００ＭＨｚまでの範囲内のマイクロ波周波数ｆにおいて２００ｍｍから５００ｍｍ、２５０ｍｍから４５０ｍｍ若しくは３００ｍｍから４００ｍｍまでの範囲内にあるのが良い。空胴共振器の容積は、４００ＭＨｚから５００ＭＨｚまでの範囲内のマイクロ波周波数ｆにおいて０．０１８ｍ3から１．５３０ｍ3まで、０．０６２ｍ3から０．３５０ｍ3まで、０．０８９ｍ3から０．２７０ｍ3まで若しくは０．１３３ｍ3から０．２２１ｍ3までの範囲内、又は８００ＭＨｚから１０００ＭＨｚまでの範囲内のマイクロ波周波数ｆにおいて０．００２ｍ3から０．０６ｍ3まで、０．００７ｍ3から０．０４ｍ3まで、０．０１ｍ3から０．０３ｍ3まで若しくは０．０１５ｍ3から０．０２５ｍ3までの範囲内にあるのが良い。
【００６１】
上述したような小径空胴構成例を用いた場合の１つの潜在的な問題は、チャンバの壁コンポーネントが過熱するという問題である。しかしながら、空胴共振器の壁が使用中、プラズマにさらされ、即ち、プラズマが珪素汚染を回避するためにベルジャー内に閉じ込められない構成を提供するのが有利であることが判明した。プラズマ反応器の容器は、通常、溶接ステンレス鋼で作られる。というのは、これは、超高真空（ＵＨＶ）チャンバについて一般に認められている選択材料だからである。しかしながら、これにより、インターフェースのところでのアーク発生、高温表面上のスート（すす）の生成及び全体的な熱伝達不良という問題を生じさせるということが判明した。さらに、これらチャンバは、作るのに多額の費用がかかる。アルミニウムは、熱的に良好な材料であることが判明しており、又、機械加工するのが容易である。かくして、ステンレス鋼は、真空チャンバにとって良好な材料ではあるが、その熱的性能が極めて貧弱なので、ステンレス鋼は、高い電力密度にさらされる領域での使用には好適ではない。例えばアルミニウムのような材料は、伝統的には高真空に適したものとはみなされていないが、実際には、従来のエラストマーシールを使用できるほどに高真空の使用の仕方にとっては極めて良好である。
【００６２】
上述したことに照らして、空胴共振器は、使用中、空胴共振器内に生じるプラズマにさらされるよう構成された内壁を有するのが良く、かかる内壁は、空胴共振器内の内壁の全表面積の少なくとも７５％、少なくとも８０％、少なくとも８５％、少なくとも９０％又は少なくとも９５％を占める金属製の表面から成る。金属製の表面は、アルミニウムの重量を基準として少なくとも８０％、少なくとも９０％、少なくとも９５％又は少なくとも９８％を占めるアルミニウム又はアルミニウムの合金で作られるのが良い。さらに、環状誘電体窓により形成される内壁の一部分は、好ましくは、空胴共振器内の内壁の全表面積の２５％以下、２０％以下、１５％以下、１０％以下又は５％以下である。
【００６３】
基本的な形態としての円筒形チャンバが図１に示されているが、オプションとして追加の特徴を設けることができる。例えば、チャンバの壁からの突出部を或る特定の場合に設けるのが良い。これら突出部は、基板の近くに形成される電場を変更するために設けられるのが良く、それにより垂直方向非対称がもたらされ、かかる垂直方向非対称は、プラズマ生成が望ましくないプラズマチャンバの反対側の端部のところの電場に対して基板上の電場を強める。加うるに、かかる突出部は、モードフィルタとして機能することができ、それによりプラズマを駆動する電場の安定性及び／又は純度を促進する。かかる突出部は又、プラズマの熱的性質を変えるよう設けられるのが良く、それにより、ＣＶＤダイヤモンド成長の一様性を向上させるのを助けることができ、使用中、プラズマを封じ込める物理的バウンダリとして機能することができ、そしてプラズマが基板の上方の軸方向中央存在場所から逸脱するのを阻止すると共に／或いはプラズマチャンバの側壁に沿ってこれを上るガス流を遮り、それによりもしそのように構成されていなければ、入口ガス流及び／又はプラズマを不安定化させる場合のあるチャンバ内のガス同伴及び望ましくない対流を減少させることができる。かかる場合、プラズマチャンバ内に設けられた任意の追加の構造体が高い回転対称度及びプラズマチャンバの回転対称軸線との位置合わせ関係を有し、それにより大きな直径まで良好な光学的特性の材料の実現を達成することが保証されるべきである。
【００６４】
（Ｃ）基板取り付け構成
基板をモデル化又は実験的測定によって示すことができる空胴共振器内に導入したときに電場プロフィールが著しく混乱状態になることが判明した。この点に関し、図４（ａ）〜（ｃ）は、プラズマ反応器の空胴共振器内の基板の種々の高さにより電場がどのように変化するかを示す電場プロフィールプロットを示している。かかるプロットは、Ｙ軸上の電場Ｅzの大きさと基板上の空胴共振器の直径を横切る横方向位置Ｘとの関係を示している。
【００６５】
図４（ａ）は、基板Ｓの成長面が空胴共振器Ｃの底部Ｂのすぐ上に配置されている場合の電場プロフィールを示している。電場プロフィールは、ＴＭ01nチャンバに関するＪ0ベッセル関数である空のチャンバの電場プロフィールによって決定される。基板とチャンバ壁との間にセットアップされた同軸モードを形成するような基板の上縁から電場大きさへの寄与はほんの僅かに過ぎない。この構成例では、電場は、基板の中央領域の上方で高く、そして基板の縁に向かって著しく衰える。したがって、この電場プロフィールの結果として、基板成長面の周辺領域ではＣＶＤダイヤモンド成長不良が生じる。
【００６６】
図４（ｂ）は、基板Ｓの成長面が空胴共振器Ｃの底部Ｂよりも高いところに位置した場合の電場プロフィールを示している。この場合、電場プロフィールは、基板とチャンバ壁との間にセットアップされていて、チャンバの中央領域中に次第に減衰する同軸モードによって決定される。この構成例では、電場は、基板の周辺領域の上方で高く、そして基板の中央領域に向かって減少する。したがって、この電場プロフィールの結果として、基板成長面の中央領域ではＣＶＤダイヤモンド成長が不良である。
【００６７】
図４（ｃ）は、基板Ｓの成長面が空胴共振器Ｃ内の包囲面よりも上方の正確なところに配置された場合の電場プロフィールを示している。空のチャンバの電場プロフィールは、高電場のリングが基板縁の周りに配置された状態で基板の大部分の上方に実質的に一様な電場領域を形成するよう基板とチャンバ壁との間にセットアップされた同軸モードと釣り合いが取られている。電場の中央領域は、実質的に一様であるが、基板縁の周りに配置された高電場リングのちょうど内側に僅かに低い電場領域を有している。この低い電場領域により成長面のこの領域のところにＣＶＤダイヤモンド成長不良が生じると考えられる。しかしながら、実際には、停電場領域のすぐ外側の高電場リングがプラズマを外方に引っ張り、中央領域の僅かな非一様性を補償し、その結果、広い領域にわたって一様なＣＶＤダイヤモンド成長を可能にする大きく且つ平坦で一様なプラズマが基板の大部分の上方に生じるのを助けることが判明した。実際には、広い領域にわたり一様なＣＶＤダイヤモンド成長を可能にする基板の大部分上の大きくしかも平らであり且つ一様なプラズマを基板直径と基板の成長面の高さの比が１０から１４まで、１１から１３．５まで又は１１．０から１２．５までの範囲内にある場合に達成することができるということが判明しており、この場合、基板の成長面の高さは、基板を包囲した表面の平均高さと相対関係にある。
【００６８】
本発明の或る特定の実施形態によれば、基板ホルダは、空胴共振器の中心回転対称軸線から１．０ｍｍの範囲内、０．５ｍｍの範囲内、０．２５ｍｍの範囲内、０．２ｍｍの範囲内、０．１５ｍｍの範囲内、０．１０ｍｍの範囲内又は０．０５ｍｍの範囲内に位置する回転対称軸線を有する。さらに、使用の際、基板は、基板ホルダ上に配置されて位置合わせされるのが良く、その結果、基板ホルダ上に配置されると、基板の回転対称軸線が空胴共振器の中心回転対称軸線から１．０ｍｍの範囲内、０．５ｍｍの範囲内又は０．２ｍｍの範囲内に位置するようになる。
【００６９】
基板ホルダが基板と同一直径である構成例の場合、基板ホルダは、全体が基板の下に配置され、基板を包囲する表面は、プラズマチャンバの底部によって形成されるのが良い。したがって、この場合、基板を包囲した表面の平均高さは、プラズマチャンバＣの底部Ｂの高さに等しく、基板の成長面の高さＨgsは、図５（ａ）に示されているように基板Ｓ及び基板ホルダＳＨを包囲したプラズマチャンバの底部から測定されることになる。変形例として、基板ホルダが基板よりも非常に大きく、かくして基板を包囲する広い平坦面が形成されている構成例の場合、基板を包囲した表面の平均高さ位置は、基板ホルダの頂面に等しい。したがって、この場合、基板の成長面の高さＨgsは、図５（ｂ）に示されているように基板Ｓを包囲した基板ホルダＳＨの頂面から測定されることになる。基板ホルダが基板から外方に延び、傾斜し、湾曲し又は段付き頂面が基板を包囲している構成例の場合、局所包囲表面の平均高さＨlssをＲｓで示された基板の縁と半径方向Ｘで取った基板縁から基板の厚さの約２倍、即ち、２×Ｔｓの距離のところとの間の断面の高さの平均値Ｈlocalによって定めることができる。
2018158887.tif 000003
【００７０】
かかる構成例は、傾斜基板ホルダについて図５（ｃ）に示されている。例えば、基板から４５°の角度をなして半径方向に基板から距離２×Ｔｓまで傾斜した頂面を有する基板ホルダの場合、基板を包囲した表面の平均高さは、基板ホルダＳＨの高さの半分に等しい。したがって、この場合、基板の成長面の高さＨgsは、基板ホルダの高さＳＨの半分から測定される。
【００７１】
上述のことと関連して、基板成長面と局所包囲表面との間に特定高さの段部を提供することにより、プラズマチャンバの電場プロフィールが乱され、空のチャンバの電場プロフィールが基板とチャンバ壁との間にセットアップされた同軸モードとの釣り合いが取られ、それにより高電場リングが上述したように基板縁の周りに局所化された状態で、実質的に一様な電場領域が基板の大部分上に形成されるということが判明した。
【００７２】
基板とチャンバとの間にセットアップされた同軸モードの大きさは、空胴共振器直径と基板直径の比によっても影響を受ける場合がある。したがって、或る特定の実施形態では、空胴共振器の直径と基板直径の比が１．５〜５、２．０〜４．５又は２．５〜４．０である形態を提供することが好ましい場合があり、空胴共振器直径は、空胴共振器の高さの５０％未満、４０％未満、３０％未満又は２０％未満の高さのところで測定される。特に好ましい一構成例では、上述の比は、空胴共振器直径が基板の成長面の高さのところで測定される場合にも当てはまる。
【００７３】
かくして、適当な基板寸法を提供すると共に基板をプラズマチャンバ内に正しく配置することにより、広い領域にわたって一様なプラズマが生じるのを助けることができる。さらに、かかる構造により達成される一様なプラズマは又、基板に向かう比較的一様な熱流を提供し、これは、ＣＶＤダイヤモンドが成長後に冷えると、ＣＶＤダイヤモンドの亀裂発生の問題を軽減するのを助けるということが判明した。この点に関し、ＣＶＤダイヤモンドウェーハ中の応力釣り合いは、主として、ダイヤモンドウェーハ全体にわたる成長温度のばらつきによって決まる。成長中における高温領域は、冷却中に互いに接触し、したがって、引張り状態になり、低温領域は相互接触の度合いが小さく、したがって、圧縮状態のままである。冷却中のＣＶＤダイヤモンドウェーハ内の応力のばらつきの結果として、亀裂発生が生じることがある。したがって、基板温度の大きな変動は、望ましくない。
【００７４】
とは言うものの、上述の構成を用いた場合の潜在的な一問題は、基板の縁の周りに設けられた高電場リングにより、基板の縁のところに高い基板温度が生じる場合があり、これにより、潜在的に、ＣＶＤダイヤモンド材料が成長後に冷えたときに基板の亀裂発生が生じることである。確かに、直感的に望ましい基板成長面全体にわたって完全に一様な温度を有するのではなく、本発明者は、基板成長面の縁温度が基板成長面の中央領域の温度よりも低いようにすることが実際には望ましいと考えている。かかる構成の理由は、ＣＶＤダイヤモンド材料内の圧縮領域が亀裂発生の源となる場合のある場所の近く、即ち、ＣＶＤダイヤモンドウェーハの縁の近くに位置するようにすることによって亀裂伝搬を最小限に抑えることができるということにある。したがって、基板成長面の縁を成長中、中央領域よりも僅かに低温状態に保つことは、結果として得られるＣＶＤダイヤモンドウェーハの縁の近くに圧縮領域を形成する上で有利であると考えられる。亀裂発生が冷却中のＣＶＤダイヤモンドウェーハの縁のところで開始される場合、ＣＶＤダイヤモンドウェーハの縁の付近の圧縮領域は、亀裂がＣＶＤダイヤモンドウェーハの中心に向かって伝搬するのを阻止する。したがって、発生が開始された亀裂は、短く、しかも次に僅かな縁損傷を取り除くよう処理可能なＣＶＤダイヤモンドウェーハの外縁のところに位置したままである傾向がある。この点に関し、一例が図１の反応器形態に示されている基板温度制御システムを提供することが有利である。
【００７５】
基板５は、基板ホルダ４の支持面と基板５の後面との間にガス隙間２２を構成するようスペーサワイヤ又はスペーサパッド２０によって基板ホルダ４から間隔を置いて配置されている。さらに、ガス供給システム２４が供給管２６を経てガス隙間２２に結合され、この供給管は、ガス供給システム２４から基板ホルダ４を通って延び、この供給管２６は、基板ホルダの支持面に設けられた１つ又は２つ以上の出口を通ってガスをガス隙間２２中に送り込むよう構成されている。基板ホルダ４を冷却するための液体冷却材供給システム２８も又設けられている。
【００７６】
液体冷却材供給システム２８は、基板ホルダに対して大まかな基本的冷却作用をもたらす。しかしながら、このシステムは、広い面積にわたって高品質の一様なＣＶＤダイヤモンド析出を得るために本発明者によって必要とされると考えられる基板の細かい温度制御又は調整にとって正確さの度合いが不十分であるということが判明した。したがって、基板温度の正確な制御又は調整を可能にするためにガス供給システム２４，２６が設けられている。ガス供給システムは、互いに異なる熱伝導率を有する少なくとも２種類のガスを基板の下のガス隙間中に注入すると共に、基板ホルダ上の基板の温度を制御するために少なくとも２種類のガスの比を変化させるよう構成されているのが良い。例えば、ガス供給システムは、軽いガス、例えば水素と重いガス、例えばアルゴン（アルゴンは、熱伝導率が低い）の混合物を利用するのが良い。有利には、基板の温度を制御するために用いられるガスは、主要なプロセス化学作用にも利用されるガスであり、従って、追加のガス源は、不要である。基板の縁部温度が基板の中央領域に対して高すぎる場合、軽ガスに対する重ガスの比率を増大させて基板の中央領域下のガスの熱伝導率を減少させるのが良く、かくして基板の中央領域は、基板の縁部に対して昇温する。これとは逆に、基板の縁部温度が基板の中央領域に対して低すぎる場合、重ガスに対する軽ガスの比率を増大させて基板の中央領域化のガスの熱伝導率を増大させるのが良く、かくして基板の中央領域は、基板の縁部に対して冷える。基板の絶対温度並びに基板の互いに異なる領域の相対温度は、基板の下のガス隙間内のガス流量及びガス組成を変化させることによっても制御できる。
【００７７】
スペーサワイヤ１６は、基板の下に中央ガス隙間空胴を形成するよう構成されるのが良く、その結果、ガスは、中央ガス隙間空胴内に溜まるようになる。例えば、スペーサワイヤ１６は各々、形状が弧状であり、これらスペーサワイヤは、リングの状態に形作られており、スペーサワイヤ相互間にはガスを流通させることができる隙間が形成されている。スペーサ要素は、導電性であると共に／或いは導電性接着剤、例えばSilver DAG（商標）により定位置に固定されるのが良く、この導電性接着剤は、スペーサ要素と基板ホルダとの良好な電気的接触を保証するのに有用であることが判明した。これは、温度制御に悪影響を及ぼす場合のある基板の下におけるアーク発生という問題を阻止するのに役立つ。また、スペーサワイヤのリング区分相互間の隙間の位置によりダイヤモンドウェーハの厚さに変化を生じさせることができるということが注目された。所望ならば、隙間の数及び位置を調整すると所与の反応器により生じるダイヤモンドウェーハに固有の他の非一様性を補償することができる。
【００７８】
マイクロ波プラズマ反応器は、上述したように基板の成長面の中央領域の１つ又は２つ以上の測定値及び成長面の周辺領域の１つ又は２つ以上の測定値を含む少なくとも２つの温度測定値を取るよう構成された１つ又は２つ以上の温度測定装置を更に含む。温度測定値を互いに同時に又は互いに短い時間間隔内で取ることができ、基板温度制御システムを用いると、温度勾配が上述の範囲をはみ出ないようにすることができる。温度測定装置は、図１に示されている高温計（パイロメータ）３０から成るのが良い。２つの高温計が設けられるのが良く、一方の高温計は、中央温度測定値を取るためのものであり、もう一方は、周辺の温度測定値を取るためのものである。
【００７９】
マイクロ波プラズマ反応器は、別の特徴部、例えば、基板の周りに設けられた金属製温度加減リングを有するのが良い。かかる温度加減リングは、２つの役割を果たし、即ち、温度加減リングは、高電場のリングを基板縁部から遠ざけ、又、別個に加熱される（プラズマによって）部品及び別個に冷却される（チャンバベースによって）部品である場合、温度加減リングは、基板の縁部温度を直接加減する。したがって、リングは、基板の縁部を冷却するよう機能することができ、それによりどのような引張り応力をもその大きさを減少させ、ＣＶＤダイヤモンドの亀裂発生の恐れを低くする。加うるに、基板の周りに設けられた温度加減リングを調節することによっても、基板の縁部に沿って下方に向かうＣＶＤダイヤモンドの過剰成長を加減することができ、それにより基板からのＣＶＤダイヤモンド材料の取り出しを助けることができる。上述の構造体の場合と同様、かかるリング構造体がプラズマチャンバ内に設けられる場合、保証されるべきこととして、このリングは、回転対称性であり、そしてプラズマチャンバの回転軸線に対して正確に位置合わせされ、それにより大面積で良好な光学的特性の合成ダイヤモンド窓を成長させる場合に有害な非対称の発生を阻止する。
【００８０】
基板温度制御システムは、次の条件、即ち、５℃＜Ｔc−Ｔe＜１２０℃、１０℃＜Ｔc−Ｔe＜１００℃、１０℃＜Ｔc−Ｔe＜８０℃、２０℃＜Ｔc−Ｔe＜８０℃又は２０℃＜Ｔc−Ｔe＜６０℃を満たすよう基板の成長面上におけるＣＶＤダイヤモンド成長中、基板の成長面の温度を制御するよう構成されるのが良く、Ｔcは、成長面の中央領域の温度であり、Ｔeは、成長面の周辺領域の温度である。Ｔc−Ｔeが大きすぎるようになると、冷却中、ＣＶＤダイヤモンドウェーハの中央領域に過度に大きな張力が生じる場合があり、それによりＣＶＤダイヤモンドウェーハの中央領域に亀裂が生じる。Ｔc−Ｔeが小さすぎるようになった場合、圧縮領域は、ＣＶＤダイヤモンドウェーハの縁の近くでは生じず、ウェーハの縁のところで発生開始する亀裂は、ＣＶＤダイヤモンドウェーハを横切って伝搬する可能性が多分にあり、その結果、完全なウェーハ破損を含む極めて長い亀裂が生じる。
【００８１】
例えば上述した構成を利用した場合であっても、多くの問題が依然として存在する場合がある。但し、これら問題は、上述の構成により実質的に軽減される場合がある。例えば、場合によっては、具体的に言えば、大面積多結晶ダイヤモンドディスクを成長させるために大きな基板を用いた場合又は複数の単結晶ダイヤモンドを単一の成長プロセスで比較的広い面積にわたって高融点金属基板にくっつけられた複数の単結晶ダイヤモンド基板上に成長させる場合、基板の端から端までにおける非一様なＣＶＤダイヤモンド成長、ＣＶＤダイヤモンド成長中における基板からのＣＶＤダイヤモンドウェーハの層状剥離並びにＣＶＤダイヤモンドウェーハの成長後の冷却の際の亀裂発生開始及び伝搬という問題が依然として存在する。これは、高品質一様なＣＶＤダイヤモンドを成長させることができる領域を増大させる目下の要望があるので特に問題である。さらに、これら問題は、基板を次の成長プロセスにおいて再使用する場合に悪化する傾向がある。これは、基板が高価でありしかも経済的に競合する工業プロセスにおいて再使用が望ましいので、特に問題である。
【００８２】
本発明者が検討した考えられる一手段は、成長面の品質が成長後の冷却時にＣＶＤダイヤモンドウェーハの取り外しに何らかの仕方で影響を及ぼすことであったが、かくして亀裂が生じた。しかしながら、成長面を処理して正確に定められた平坦度及び粗さを有するようにすることは、それ自体問題を解決するものではないということが判明した。これら問題の取り組みに焦点を当てた大規模な研究後、本発明者は、驚くべきこととして、観察された問題が基板の成長面全体にわたって基板の下のガス隙間の高さの極めて僅かなばらつきによって生じる温度の僅かな変化の結果であるということを見出した。具体的に説明すると、本発明者は、自分達のための供給業者により提供された円筒形高融点金属基板は、名目上平坦な前面及び後面を有するが、これら表面は、十分に平坦ではないということを見出した。基板の後面の僅かな平坦度のばらつきの結果として、ガス隙間の高さの僅かなばらつきが生じ、この結果、基板全体にわたって冷却度の差が生じるということが判明した。ガス隙間高さのばらつきにより生じる温度のばらつきの結果として、ＣＶＤダイヤモンド成長後の冷却時にＣＶＤダイヤモンドに応力のばらつきが生じ、それにより、ダイヤモンドウェーハが少なくとも成長段階の一部分において亀裂が生じる場合があり、その結果歩留りが減少する。
【００８３】
上述の構成例は、円周方向に対称である温度のばらつきを制御することができるが、円周方向に対称ではない温度のばらつき、例えば、ガス隙間高さのばらつきにより生じる温度のばらつきを制御するのは困難である場合がある。例えば、高融点金属基板は、使用中に垂れ下がって座屈する傾向がある（これらの融点から判断して長時間であるにもかかわらず）。一様な垂れ下がりは、主として、上述したように制御可能なＴc−Ｔeを変更する。しかしながら、座屈により、対称ではないウェーハ縁周りの温度に非一様性が生じる。したがって、縁全体を圧縮状態に維持することは容易ではない。典型的な座屈の大きさは、２０ミクロン（山から谷まで）を超える場合がある。約２００ミクロンのガス隙間の場合、これは、厚さの１０％のばらつき及び対応の温度変化に対応している。この結果、ウェーハ縁周りに最高６０℃までの温度変化が生じる場合ある。
【００８４】
この問題を解決するため、ガス隙間の高さｈが２００μｍ以下、１５０μｍ以下、１００μｍ以下、８０μｍ以下、６０μｍ以下、４０μｍ以下、２０μｍ、１０μｍ以下又は５μｍ以下のばらつきを有するようにすることが有利である。これは、例えば、供給業者により提供される基板の後面を更に処理して基板ホルダの支持面のプロフィールと相補する極めて正確に定められたプロフィールを有するようにすることによって達成できる。例えば、基板ホルダの支持面が平坦である場合、基板ホルダの後面は、これは極めて正確に平坦であるように処理されるべきである。
【００８５】
したがって、機械的手段（好ましくは、一様な無指向性処理、例えば研削ではなくラップ仕上げによる）基板後面形状の制御が有利であることが判明した。さらに、基板ホルダの支持面は又、基板の後面と相補する正確に定められたプロフィールを有するよう処理されるのが良い。
【００８６】
上述したことに加えて、供給業者により提供された幾つかの円筒形高融点金属基板の使用の結果として、前面と後面の両方を上述したように処理した場合であっても、一様且つ高品質のＣＶＤダイヤモンドが得られないことも又判明した。商業的に入手できる高融点金属は、少量の黒鉛生成欠陥及び／又は不純物、例えば鉄やニッケルを含む場合が多い。かかる欠陥及び／又は不純物の比率が非常に僅かであっても、これは、かかる基板の成長面上におけるＣＶＤダイヤモンド成長に悪影響を及ぼすことが判明している。したがって、上述したように基板の前面と後面の両方の正確な処理を行うことに加えて、基板の成長面のところの黒鉛生成欠陥及び／又は不純物の重量を基準として０．５％未満、０．１％未満、０．０７５％未満、０．０５％未満、０．０２５％未満、０．０１％未満、０．００５％未満又は０．００１％未満の極めて高い化学的純度を備えた炭化物生成高融点金属基板を用いることが有利である。
【００８７】
オプションとして、成長面の表面粗さＲａは、１ｎｍ〜１μｍである。成長面の粗さは、この成長面上で成長させられるＣＶＤダイヤモンドの結晶構造と基板へのＣＶＤダイヤモンドの密着強度の両方に影響を及ぼす場合のあることが判明した。１ｎｍから１μｍまでの範囲内の表面粗さＲaは、成長中における早期離層を阻止するのに十分な付着性を成長中のＣＶＤダイヤモンドに提供する一方で、ダイヤモンド材料の亀裂発生を生じさせないでＣＶＤ成長後の冷却時、ダイヤモンド材料を基板から取り出すことができるほど十分に低い付着性を提供する上で特に有用であることが判明した。表面粗さの好ましい範囲は、１ｎｍから５００ｎｍまで、１０ｎｍから５００ｎｍまで、１０ｎｍから２００ｎｍまでであるのが良い。代表的には、まず最初に、ラッピング用流体中に懸濁させたダイヤモンドグリットを用いて高融点金属ディスクを鋳鉄ホイール上でラップ仕上げする。一般に、ラッピングプロセスは、バルク材料除去のために用いられると共に所与のプロセスに必要な平坦度を達成するためにも用いられる。ラップ仕上げされたままの表面が用いられる数少ないプロセスが存在する。ラップ仕上げに関する代表的なＲa値は、１００ｎｍ〜５００ｎｍである。しかしながら、通常、次に低い表面粗さ値を得るために例えば研削機／研磨機を用いると共に細かいグリットを用いてラップ仕上げされた表面を更に加工する。ＣＶＤダイヤモンド成長に先立って、高融点金属基板をクリーニングしてラッピングプロセスから生じた汚染を全て除去するようにすると共に／或いは高融点金属基板にシード添加してこれら高融点金属基板上におけるダイヤモンド成長のための核形成を助けるようにするのが良い。
【００８８】
プロセス条件
上述の装置を用いて、広い領域にわたって高い光学的特性のＣＶＤダイヤモンド材料を作製する方法を開発した。この方法は、
基板を基板ホルダ上に配置するステップを含み、基板は、回転対称性であり、この基板は、基板ホルダ上に配置されると、空胴共振器の中心回転対称軸線から１．０ｍｍの範囲内に位置する回転対称軸線を有し、
１５から４０ｋＷまで、２０から３５ｋＷまで又は２５から３０ｋＷまでの範囲内の電力で環状誘電体窓を通ってマイクロ波をプラズマチャンバ内に送り込むステップを含み、
１つ又は２つ以上のガス入口ノズルを通ってプロセスガスをプロセスチャンバ中に送り込むステップを含み、プロセスガスは、９８から９９％までの範囲内の原子濃度の水素、０．３から１．２％まで、０．５から１．１％まで又は０．７から１．０％までの範囲内の原子濃度の炭素及び３０から２７０ｐｐｂまで、５０から２２０ｐｐｂまで又は１００から２００ｐｐｂまでの範囲内の原子濃度の窒素を含み、プロセスガスの全流量は、２０００から１５０００ｓｃｃｍまで、２０００から１００００ｓｃｃｍまで、２０００から５０００ｓｃｃｍまで又は２５００から４０００ｓｃｃｍまでの範囲内にあり、プラズマチャンバ内の圧力は、１４０から２３５トルまで、１６０から２２５トルまで、１８０から２２０トルまで又は２００から２１５トルまでの範囲内にあり、
７７５から９５０℃まで、８００から９２５℃まで、８２５から９２０℃まで又は８５０から９１０℃までの範囲内の基板温度状態で基板上に多結晶ＣＶＤダイヤモンドウェーハを成長させるステップを含み、
多結晶ＣＶＤダイヤモンドウェーハをマイクロ波プラズマ反応器から取り出すステップを含み、
多結晶ＣＶＤダイヤモンドウェーハを研磨するステップを含む。
【００８９】
高い圧力、高い電力、高いガス流量条件は、広い領域にわたって高い光学的特性の材料を合成する上で有利であることが判明した。しかしながら、かかる条件は、一様な仕方で制御するのが困難である。上述したようなマイクロ波プラズマ反応器及び基板形態は、本発明を達成するために安定し且つ一様な仕方でかかる条件を維持することができる。
【００９０】
しかしながら、上述の正確に位置合わせされたマイクロ波プラズマ反応器構成例を利用した場合であっても、多結晶ダイヤモンドウェーハの周辺領域に沿ってぐるりと位置する多結晶ダイヤモンド材料の品質は、極めて広い領域についての極めて高い光学的特性の要件を満たさない場合のあることが判明した。特に、不純物及び／又は欠陥のレベル、例えば非ダイヤモンド炭素のレベルが大面積ウェーハの周辺領域のところで増大することが判明した。この問題は、大きな厚さまで成長した場合にも深刻化する。というのは、合成多結晶ダイヤモンドウェーハが成長すると、結晶粒界のサイズが増大し、これにより、結晶粒界内の不純物取り込み速度が増大するからである。この問題は、水素ガス流量を増大させることによって軽減できることが判明した。非ダイヤモンド炭素を選択的にエッチングしてこれを基板から除去するのに利用できる水素原子の濃度は、直径が極めて大きい場合には低く、かくして、非ダイヤモンド炭素のエッチング効率が低下すると考えられる。成長面のほうへ方向付けられる水素ガス流量を増大させると、より多くの水素原子が多結晶ダイヤモンドウェーハの周辺領域に押しやられ、かくして非ダイヤモンド炭素がエッチングにより成長面から除去される速度が増大すると共に成長中のウェーハの周辺領域の材料の品質が向上する。また、電力及び圧力を増大させることは、プラズマから成長面への水素原子フラックスを増大させるのに役立つ。別の又は追加の手段は、基板の成長面のほうへ方向付けられると共に水素原子の十分に大きな濃度が成長中、多結晶ダイヤモンドウェーハの周辺領域にもたらされるようにするのに十分広い領域にわたって配置された複数個のガス入口ノズルを備えたガス入口ノズルアレイを提供することにある。さらに別の代替手段又は追加の手段は、非ダイヤモンド炭素をエッチングして成長面から除去するための時間を多く取ることができるよう多結晶ＣＶＤダイヤモンドウェーハの成長速度を減少させることである。例えば、成長速度を多結晶ＣＶＤダイヤモンドウェーハの厚さが増大するにつれて減少させるのが良く、その手段として、例えば、基板上における多結晶ＣＶＤダイヤモンドウェーハの成長中、炭素の原子濃度及び／又は窒素の原子濃度を減少させる。
【００９１】
反応器設計の技術的発展、技術上の公差管理の技術的発展及びプロセス設計の技術的発展を組み合わせることによって、極めて高い光学的特性を備えた大きな合成多結晶ダイヤモンド窓の作製を達成することが可能であった。
【００９２】
研磨後、プラズマ又は化学的処理を施して多結晶ＣＶＤダイヤモンドウェーハ上に酸素を末端基とする表面を生じさせることによって多結晶ＣＶＤダイヤモンドウェーハを更に処理するのが良い。これは、この表面末端基化が光学特性に影響を及ぼすことができるので有用である。
【００９３】
生成物
上述した装置及びプロセス条件を用いて、図６（ａ）及び図６（ｂ）に示されているような多結晶ＣＶＤダイヤモンドウェーハを作製することが可能である。多結晶ＣＶＤダイヤモンドウェーハは、多結晶化学気相成長（ＣＶＤ）ダイヤモンドウェーハであって、
７０ｍｍ以上の最も長い直線寸法と、
１．３ｍｍ以上の厚さと、
少なくとも多結晶ＣＶＤダイヤモンドウェーハの中央領域について室温（公称２９８Ｋ）で測定された以下の特徴のうちの一方又は両方とを有し、中央領域は、円形であり、多結晶ＣＶＤダイヤモンドウェーハの中央箇所上に心出しされ且つ多結晶ＣＶＤダイヤモンドウェーハの最も長い直線寸法の直径を有し、かかる特徴は、
（１）１０．６μｍで０．２ｃｍ-1以下、０．１ｃｍ-1以下，又は０．０５ｃｍ-1以下の吸収係数、及び
（２）１４５ＧＨｚで２×１０-4以下、１０-4以下、５×１０-4以下、１０-5以下、５×１０-6以下又は１０-6以下の誘電損係数ｔａｎδである。
【００９４】
好ましくは、多結晶ＣＶＤダイヤモンドウェーハは、少なくとも中央領域について以下の特徴のうちの１つ又は２つ以上を更に有し、かかる特徴は、
（３）多結晶ＣＶＤダイヤモンドウェーハの核形成フェースが引張り状態にある場合、２００〜５００μｍの厚さについて７６０ＭＰａ×ｎ以上、５００〜７５０μｍの厚さについて７００ＭＰａ×ｎ以上、７５０〜１０００μｍの厚さについて６５０ＭＰａ×ｎ以上、１０００〜１２５０μｍの厚さについて６００ＭＰａ×ｎ以上、１２５０〜１５００μｍの厚さについて５５０ＭＰａ×ｎ以上、１５００〜１７５０μｍの厚さについて５００ＭＰａ×ｎ以上、１７５０〜２０００μｍの厚さについて４５０ＭＰａ×ｎ以上又は２０００μｍ以上の厚さについて４００ＭＰａ×ｎ以上の引張り破壊強度（乗率ｎは、１．０、１．１、１．２、１．４、１．６、１．８又は２である）、
（４）多結晶ＣＶＤダイヤモンドウェーハの成長フェースが引張り状態にある場合、２００〜５００μｍの厚さについて３３０ＭＰａ×ｎ以上、５００〜７５０μｍの厚さについて３００ＭＰａ×ｎ以上、７５０〜１０００μｍの厚さについて２７５ＭＰａ×ｎ以上、１０００〜１２５０μｍの厚さについて２５０ＭＰａ×ｎ以上、１２５０〜１５００μｍの厚さについて２２５ＭＰａ×ｎ以上、１５００〜１７５０μｍの厚さについて２００ＭＰａ×ｎ以上、１７５０〜２０００μｍの厚さについて１７５ＭＰａ×ｎ以上又は２０００μｍ以上の厚さについて１５０ＭＰａ×ｎ以上の引張り破壊強度（乗率ｎは、１．０、１．１、１．２、１．４、１．６、１．８又は２である）、及び
（５）５μｍ以下、４μｍ以下、３μｍ以下、２μｍ以下、１μｍ以下、０．５μｍ以下、０．２μｍ以下又は０．１μｍ以下の表面平面度である。
【００９５】
好ましくは、多結晶ＣＶＤダイヤモンドウェーハは、少なくとも中央領域について以下の特徴のうちの１つ又は２つ以上を更に有し、かかる特徴は、
（６）１ｍｍ-2以下、０．５ｍｍ-2以下又は０．１ｍｍ-2以下の平均ブラックスポット密度、
（７）任意の３ｍｍ2領域内の４個以下、３個以下、２個以下又は１個以下のブラックスポットが存在するようなブラックスポット分布状態、
（８）２７６０ｃｍ-1から３０３０ｃｍ-1までの範囲内の修正直線バックグラウンドで測定して単位厚さ当たり０．２０ｃｍ-2以下、０．１５ｃｍ-2以下、０．１０ｃｍ-2以下又は０．０５ｃｍ-2以下の積分吸収係数、
（９）１９００Ｗｍ-1Ｋ-1以上、２０００Ｗｍ-1Ｋ-1以上、２１００Ｗｍ-1Ｋ-1以上又は２２００Ｗｍ-1Ｋ-1以上の熱伝導率、
（１０）前面及び後面が１５ｎｍ未満の二乗平均粗さまで研磨されている場合、０．７ｍｍのサンプル厚さについて１０．６μｍで１％以下、０．５％以下又は０．１％以下の前方半球における全積分散乱率、及び
（１１）２次イオン質量分析法によって測定して１０17ｃｍ-3以下、５×１０16ｃｍ-3以下、１０16ｃｍ-3以下、５×１０15ｃｍ-3以下又は１０15ｃｍ-3以下の珪素濃度である。
【００９６】
実施形態は、上述の好ましい特性の任意の組み合わせを含むことができる。しかしながら、多結晶ＣＶＤダイヤモンドウェーハは、好ましくは、上記において与えられた１１個の特性のうちの２つ、３つ、４つ、５つ、６つ、７つ、８つ、９つ、１０個又は１１個全てを有する。
【００９７】
好ましくは、上述の特徴を満たす中央領域の直径は、最も大きな直線寸法の少なくとも７５％、少なくとも８０％、少なくとも８５％、少なくとも９０％、少なくとも９５％又は少なくとも９９％である。すなわち、上述の特性は、好ましくは、多結晶ＣＶＤダイヤモンドウェーハの大部分又は実質的に全てに及ぶ。
【００９８】
多結晶ＣＶＤダイヤモンドウェーハは、少なくとも１つの直線寸法を有するのが良いが、好ましくは、７０ｍｍ以上、８０ｍｍ以上、９０ｍｍ以上、１００ｍｍ以上、１１０ｍｍ以上、１２０ｍｍ以上、１２５ｍｍ以上、１３０ｍｍ以上、１３５ｍｍ以上又は１４０ｍｍ以上の少なくとも２つの互いに直交した直線寸法を有する。例えば、多結晶ＣＶＤダイヤモンドウェーハは、これら寸法に対応した直径を有する実質的に円形のディスクの形態をしているのが良い。多結晶ＣＶＤダイヤモンドウェーハの厚さは、１．３ｍｍ以上、１．５ｍｍ以上、１．７ｍｍ以上、１．８ｍｍ以上、１．９ｍｍ以上、２．０ｍｍ以上、２．２ｍｍ以上、２．５ｍｍ以上、２．７５ｍｍ以上又は３．０ｍｍ以上であるのが良い。
【００９９】
多結晶ＣＶＤダイヤモンドウェーハは又、２００ｎｍ以下、１５０ｎｍ以下、１００ｎｍ以下、８０ｎｍ以下、６０ｎｍ以下又は４０ｎｍ以下の表面粗さを有するよう処理されるのが良い。さらに、反射防止又は回折構造が多結晶ＣＶＤダイヤモンドウェーハの表面内又は表面上に形成されるのが良い。
【０１００】
或る特定の用途について、多結晶ＣＶＤダイヤモンドウェーハを処理してレンズを形成することが望ましい。凸面は、ウェーハの一方の面上に形成されても良く（即ち、片面凸レンズ）又はウェーハの両面に形成されても良い（即ち、両（両面）凸レンズ）。比較的大きな直径と組み合わせてレンズについて適当な曲率半径を達成するためには、多結晶ＣＶＤダイヤモンドウェーハが十分に厚いものであるように作製されることが必要である。多結晶ＣＶＤダイヤモンドウェーハがレンズの形態をしている場合、少なくともレンズの最も厚い部分の厚さは、１．３ｍｍ以上、１．５ｍｍ以上、１．７ｍｍ以上、１．８ｍｍ以上、１．９ｍｍ以上、２．０ｍｍ以上、２．２ｍｍ以上、２．５ｍｍ以上、２．７５ｍｍ以上又は３．０ｍｍ以上である。したがって、本発明の実施形態により、かかる大きなレンズ構造体を高品質の光学等級多結晶ＣＶＤダイヤモンド材料中に作製することが可能である。
【０１０１】
多結晶ＣＶＤダイヤモンドウェーハを広い領域形態で用いることができ又はこれとは異なり最終用途に応じて小さなアイテムの状態に切断することができる。
【０１０２】
測定技術
吸収係数
レーザカロリメトリは、低誘電損材料及び光学部品の吸収率を測定するために選択された方法である。この測定の詳細は、「テスト・メソッド・フォア・アブソープタンス・オブ・オプティカル・レーザ・コンポーネンツ（Test method for absorptance of optical laser components）」，ＩＳＯ／ＦＤＩＳ１１５５１，インターナショナル・オーガニゼーション・フォア・スタンダーダイゼイション（International Organisation for Standardisation），ジュネーブ（Geneva），１９９５年及びジー・トゥリ他（G. Turri et al.），「オプティカル・アブソープション，ディポラリゼーション，アンド・スキャッタ・オブ・エピタキシアル・シングル‐クリスタル・ケミカル‐ベーパー‐デポジテッド・ダイヤモンド・アット１．０６４μｍ（Optical absorption, depolarization, and scatter of epitaxial single-crystal chemical-vapor-deposited diamond at 1.064 μm）」，オプティカル・エンジニアリング（Optical Engineering），２００７年，４６（６），０６４００２に見受けられる。レーザカロリメトリでは、一定の期間の間、既知の出力のレーザにさらされた試験片の温度の時間依存性上昇及び下降を測定する。試験片の温度応答の分析から、吸収率Ａを求めることができ、Ａは、試験片によって吸収された入射レーザ出力のフラクションとして定義される。吸収係数αとサンプル厚さｄの積が１よりも極めて小さい場合、α≒Ａ／ｄである。この近似は、高い光学的特性の多結晶ダイヤモンドについて妥当である。加うるに、高光学的特性の多結晶ダイヤモンドは、１０．６μｍで動作するＣＯ2レーザ光学系用に一般的に用いられている。したがって、ＣＯ2レーザの１０．６μｍラインを用いてレーザカロリメトリ測定を実施することは、本発明にとって特に適切である。カロリメトリ用の試験片は、次のように準備される。まず最初に、ウェーハの成長フェース及び核形成フェースを一様な所望の厚さまでラップ仕上げすると共に研磨する。合成の核形成段階中に取り込まれている場合のある汚染を除去するために核形成フェースから最低２０μｍを研磨除去する。次に、研磨状態のウェーハから一連のカロリメトリ試験片をレーザ加工する。これら試験片の両面を１５ｎｍ未満の二乗平均粗さまで更に研磨する。
【０１０３】
誘電損
開放型共振器技術を用いて材料の誘電損係数ｔａｎδを測定する。共振器は、典型的には１０００００を超える極めて高い無負荷Ｑファクタによって特徴付けられ、この共振器は、非常に偏光されたＴＥＭ00nモードで動作し、この場合、ｎは、２つのリフレクタ相互間の誘導半波長の数を示している。サンプル厚さは、これが理想的には測定周波数での厚さの半波長の整数のものであるよう制御されなければならない。この技術は、サスマン他（Sussmann et al.），「プロパティーズ・オブ・バルク・ポリクリスタリン・シーブイディー・ダイヤモンド（Properties of bulk polycrystalline CVD diamond）」，ダイヤモンド・アンド・リレイテッド・マテリアルズ（Diamond and related materials），１９９４年，第３巻，ｐ．３０３〜３１２に記載されている。
【０１０４】
引張り強度
種々の技術を用いて材料の強度試験を実施するのが良く、これらの技術の全てには利点と欠点がある。これらは、当業者には周知である。強度に関する一試験方法は、所謂三点曲げ試験である。多結晶ダイヤモンド試験片へのこの技術の利用の仕方が、エー・アール・デイビス（A. R. Davies），ジェイ・イー・フィールド（J. E. Field），シー・エス・ジェイ・ピクルス（C. S. J. Pickles），「ストレングス・オブ・フリー‐スタンディング・ケミカリー・ベーパー‐デポジテッド・ダイヤモンド・メジャード・バイ・ア・レンジ・オブ・テクニックス（Strength of free-standing chemically vapour-deposited diamond measured by a range of techniques）」，フィロソフィカル・マガジン（Philosophical magazine），２００３年，第８３巻，第３６号，ｐ．４０５９〜４０７０に詳細に記載されている。成長させたままのＣＶＤウェーハを次のように三点曲げ強度試験向きに前処理する。まず最初に、ウェーハの成長フェース及び核形成フェースを一様な所望の厚さまでラップ仕上げすると共に研磨する。合成の核形成段階中に取り込まれている場合のある汚染を除去するために核形成フェースから最低２０μｍを研磨除去する。次に、横方向寸法１８ｍｍ×２ｍｍの一連の４０個の長方形強度試験片を研磨状態のウェーハからレーザ加工する。均一のサンプリングを行うためにこれら試験片をウェーハ全体から取り出す。三点曲げ試験を核形成フェースが引張り状態にある最初の２０個のサンプルについて実施し、成長フェースが引張り状態にある次の２０個のサンプルについて三点曲げ試験を実施する。各サンプルセットの算術平均を計算することによって核形成フェース及び成長フェースの平均強度を求める。
【０１０５】
ブラックスポット
光学顕微鏡法がブラックスポットの分析に用いられている。一般に、多結晶ダイヤモンドサンプルの光学顕微鏡法により、合成中、個々の結晶粒中に形成される顕微鏡的亀裂状特徴部（「ブラックスポット」と呼ばれる）の存在が明らかになり、かかるブラックスポットは、大抵の場合、結晶粒間応力の結果であることが予想される。これらスポットは、様々な形状を有しているが、代表的には、約５０〜１００ミクロンの半径を有し、これらスポットは、膜の或る特定の物理的性質にマイナスの影響を及ぼすことが分かっている。ブラックスポットを×５０顕微鏡下で検査することができる。
【０１０６】
積分吸収率
ＦＴＩＲスペクトロメータを用いてサンプルの単位厚さ当たりの積分吸収率を測定する。膜内のＣＨX種のストレッチモードと関連した吸収率は、２７６０ｃｍ-1〜３０３０ｃｍ-1である。４００ｃｍ-1〜４０００ｃｍ-1を走査するＦＴＩＲスペクトロメータにおける５ｍｍのアパーチュアサイズを用いて室温でこの吸収率を測定した。ピークから直線ベースラインを減算し、その後積分面積を計算する。この技術は、トゥイッチェン他（Twitchen et al.），「サーマル・コンダクティビティ・メジャーメンツ・オン・シーブイディー・ダイヤモンド（Thermal conductivity measurements on CVD diamond）」，ダイヤモンド・アンド・リレイティッド・マテリアルズ（Diamond and related materials），２００１年，第１０巻，ｐ．７３１〜７３５に記載されている。
【０１０７】
熱伝導率
熱伝導率は、熱伝導率とＦＴＩＲ吸収スペクトルのＣＨX成分との判明している関係式を用いて厚手のダイヤモンドウェーハで測定される。この関係式は、トゥイッチェン他（Twitchen et al.），「サーマル・コンダクティビティ・メジャーメンツ・オン・シーブイディー・ダイヤモンド（Thermal conductivity measurements on CVD diamond）」，ダイヤモンド・アンド・リレイティッド・マテリアルズ（Diamond and related materials），２００１年，第１０巻，ｐ．７３１〜７３５に記載されている。ダイヤモンド窓のＩＲスペクトルの２７６０ｃｍ-1から３０３０ｃｍ-1までの範囲のＣＨX成分の積分面積は、直線ベースラインでいったん補正されると、ダイヤモンドの熱伝導率に定量的に関連付けられることが分かっている。
【０１０８】
光散乱率
入射光ビームに対し２．５°以上の角度をなして前方に散乱された光を集めることができる所謂コブレンツ（Coblentz）球を用いて順方向における総積分散乱率を測定する。この技術は、ジェイ・シー・ストバー（J. C. Stover），「オプティカル・スキャッタリング：メジャーメント・アンド・アナリシス（Optical Scattering: Measurenent and Analysis）」，エスピーアイイー・プレス・モノグラフ（SPIE Press Monograph），１９９５年に記載されている。これらの測定についてＣＯ2レーザの１０．６μｍラインが用いられる。散乱率測定のための試験片を次のように準備する。まず最初に、ウェーハの成長フェース及び核形成フェースを一様な所望の厚さまでラップ仕上げすると共に研磨する。合成の核形成段階中に取り込まれている場合のある汚染を除去するために核形成フェースから最低２０μｍを研磨除去する。次に、研磨状態のウェーハから一連のカロリメトリ試験片をレーザ加工する。これら試験片の両面を１５ｎｍ未満の二乗平均粗さまで更に研磨する。
【０１０９】
実施例
標準型ラッピング及び研磨プロセスを用いて多結晶ＣＶＤウェーハを合成するのに適した１２０ｍｍ直径の高融点金属カーバイド形成基板を前処理して２０〜６０ｎｍのＲaを備えた表面を作った。
【０１１０】
この基板をＣＶＤ反応器内に導入し、合成プロセスを開始させた。反応ガスを水素／メタン／アルゴンについて３５００／４３／４３ｓｃｃｍの流量で反応器中に流入させた。制御されたレベルの窒素を導入して発光分光法によって定量化された気相中に１５０ｐｐｂの濃度をもたらした。
【０１１１】
チャンバ内の圧力を１８５トルに維持し、基板の平均温度をこれが８３０℃であるように調節し、そして１回の成長プロセス中、この温度に保持した。中心から縁までの基板温度の差を３０℃未満に維持した。
【０１１２】
１．９ｍｍの最小ダイヤモンドウェーハ析出厚さが得られた後、合成プロセスを終了させた。ダイヤモンドウェーハを基板から取り出した。３０μｍ厚さの層をラップ仕上げして核形成フェースから除去した。成長フェースをラップ仕上げして平均厚さ１．７ｍｍの実質的に平べったいウェーハを作った。これから、４０個の２０ｍｍ直径試験片を１０．６μｍでのレーザカロリメトリ測定を可能にするようレーザ切断し、図７に従って取り出した。
【０１１３】
４つの試験片の両面を１５ｎｍ未満の二乗平均粗さまで更に研磨し、最小限の材料の除去を行った。これら４つの試験片の各々について１０．６μｍでの平均吸収係数をこれが０．２ｃｍ-1未満であるものとして求めた。上述の測定技術に従って測定値を別途取り、これら測定値は、生成物と題した段落に記載されている数値範囲内に収まっている。
【０１１４】
本発明を好ましい実施形態に関して具体的に図示すると共に説明したが、特許請求の範囲に記載された本発明の範囲から逸脱することなく形態及び細部における種々の変更を実施できることは当業者には理解されよう。
【図１】
2018158887.tif 000004
【図２（ａ）】
2018158887.tif 000005
【図２（ｂ）】
2018158887.tif 000006
【図３】
2018158887.tif 000007
【図４（ａ）】
2018158887.tif 000008
【図４（ｂ）】
2018158887.tif 000009
【図４（ｃ）】
2018158887.tif 000010
【図５（ａ）】
2018158887.tif 000011
【図５（ｂ）】
2018158887.tif 000012
【図５（ｃ）】
2018158887.tif 000013
【図６（ａ）】
2018158887.tif 000014
【図６（ｂ）】
2018158887.tif 000015
【図７】
2018158887.tif 000016
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
多結晶化学気相成長（ＣＶＤ）ダイヤモンドウェーハであって、
７０ｍｍ以上の最も長い直線寸法と、
１．３ｍｍ以上の厚さと、
少なくとも前記多結晶ＣＶＤダイヤモンドウェーハの中央領域について室温（公称２９８Ｋ）で測定された以下の特徴のうちの一方又は両方とを有し、前記中央領域は、円形であり、前記多結晶ＣＶＤダイヤモンドウェーハの中央箇所上に心出しされ且つ前記多結晶ＣＶＤダイヤモンドウェーハの前記最も長い直線寸法の少なくとも７０％の直径を有し、当該特徴は、
１０．６μｍで０．２ｃｍ-1以下の吸収係数、及び
１４５ＧＨｚで２×１０-4以下の誘電損係数ｔａｎδである、多結晶ＣＶＤダイヤモンドウェーハ。
【手続補正２】
【補正対象書類名】明細書
【補正対象項目名】０１１４
【補正方法】変更
【補正の内容】
【０１１４】
本発明を好ましい実施形態に関して具体的に図示すると共に説明したが、特許請求の範囲に記載された本発明の範囲から逸脱することなく形態及び細部における種々の変更を実施できることは当業者には理解されよう。
また、好ましい実施態様として、本発明を次のように構成することもできる。
１．  多結晶化学気相成長（ＣＶＤ）ダイヤモンドウェーハであって、
７０ｍｍ以上の最も長い直線寸法と、
１．３ｍｍ以上の厚さと、
少なくとも前記多結晶ＣＶＤダイヤモンドウェーハの中央領域について室温（公称２９８Ｋ）で測定された以下の特徴のうちの一方又は両方とを有し、前記中央領域は、円形であり、前記多結晶ＣＶＤダイヤモンドウェーハの中央箇所上に心出しされ且つ前記多結晶ＣＶＤダイヤモンドウェーハの前記最も長い直線寸法の少なくとも７０％の直径を有し、当該特徴は、
１０．６μｍで０．２ｃｍ-1以下の吸収係数、及び
１４５ＧＨｚで２×１０-4以下の誘電損係数ｔａｎδである、多結晶ＣＶＤダイヤモンドウェーハ。
２．  前記多結晶ＣＶＤダイヤモンドウェーハは、少なくとも前記中央領域について以下の特徴のうちの１つ又は２つ以上を更に有し、当該特徴は、
前記多結晶ＣＶＤダイヤモンドウェーハの核形成フェースが引張り状態にある場合、２００〜５００μｍの厚さについて７６０ＭＰａ×ｎ以上、５００〜７５０μｍの厚さについて７００ＭＰａ×ｎ以上、７５０〜１０００μｍの厚さについて６５０ＭＰａ×ｎ以上、１０００〜１２５０μｍの厚さについて６００ＭＰａ×ｎ以上、１２５０〜１５００μｍの厚さについて５５０ＭＰａ×ｎ以上、１５００〜１７５０μｍの厚さについて５００ＭＰａ×ｎ以上、１７５０〜２０００μｍの厚さについて４５０ＭＰａ×ｎ以上又は２０００μｍ以上の厚さについて４００ＭＰａ×ｎ以上の引張り破壊強度（乗率ｎは、１．０、１．１、１．２、１．４、１．６、１．８又は２である）、
前記多結晶ＣＶＤダイヤモンドウェーハの成長フェースが引張り状態にある場合、２００〜５００μｍの厚さについて３３０ＭＰａ×ｎ以上、５００〜７５０μｍの厚さについて３００ＭＰａ×ｎ以上、７５０〜１０００μｍの厚さについて２７５ＭＰａ×ｎ以上、１０００〜１２５０μｍの厚さについて２５０ＭＰａ×ｎ以上、１２５０〜１５００μｍの厚さについて２２５ＭＰａ×ｎ以上、１５００〜１７５０μｍの厚さについて２００ＭＰａ×ｎ以上、１７５０〜２０００μｍの厚さについて１７５ＭＰａ×ｎ以上又は２０００μｍ以上の厚さについて１５０ＭＰａ×ｎ以上の引張り破壊強度（乗率ｎは、１．０、１．１、１．２、１．４、１．６、１．８又は２である）、及び
５μｍ以下、４μｍ以下、３μｍ以下、２μｍ以下、１μｍ以下、０．５μｍ以下、０．２μｍ以下又は０．１μｍ以下の表面平面度である、上記１記載の多結晶ＣＶＤダイヤモンドウェーハ。
３．  前記多結晶ＣＶＤダイヤモンドウェーハは、少なくとも前記中央領域について以下の特徴のうちの１つ又は２つ以上を更に有し、当該特徴は、
１ｍｍ-2以下、０．５ｍｍ-2以下又は０．１ｍｍ-2以下の平均ブラックスポット密度、  任意の３ｍｍ2領域内の４個以下、３個以下、２個以下又は１個以下のブラックスポットが存在するようなブラックスポット分布状態、
２７６０ｃｍ-1から３０３０ｃｍ-1までの範囲内の修正直線バックグラウンドで測定して単位厚さ当たり０．２０ｃｍ-2以下、０．１５ｃｍ-2以下、０．１０ｃｍ-2以下又は０．０５ｃｍ-2以下の積分吸収係数、
１９００Ｗｍ-1Ｋ-1以上、２０００Ｗｍ-1Ｋ-1以上、２１００Ｗｍ-1Ｋ-1以上又は２２００Ｗｍ-1Ｋ-1以上の熱伝導率、
前面及び後面が１５ｎｍ未満の二乗平均粗さまで研磨されている場合、０．７ｍｍのサンプル厚さについて１０．６μｍで１％以下、０．５％以下又は０．１％以下の前方半球における全積分散乱率、及び
２次イオン質量分析法によって測定して１０17ｃｍ-3以下、５×１０16ｃｍ-3以下、１０16ｃｍ-3以下、５×１０15ｃｍ-3以下又は１０15ｃｍ-3以下の珪素濃度である、上記１又は２記載の多結晶ＣＶＤダイヤモンドウェーハ。
４．  前記多結晶ＣＶＤダイヤモンドウェーハは、前記特徴のうちの２つ、３つ、４つ、５つ、６つ、７つ、８つ、９つ、１０個又は１１個全てを有する、上記１〜３のうちいずれか一に記載の多結晶ＣＶＤダイヤモンドウェーハ。
５．  最も大きな直線寸法は、８０ｍｍ以上、９０ｍｍ以上、１００ｍｍ以上、１１０ｍｍ以上、１２０ｍｍ以上、１２５ｍｍ以上、１３０ｍｍ以上、１３５ｍｍ以上又は１４０ｍｍ以上である、上記１〜４のうちいずれか一に記載の多結晶ＣＶＤダイヤモンドウェーハ。
６．  前記中央領域の直径は、前記最も大きな直線寸法の少なくとも７５％、少なくとも８０％、少なくとも８５％、少なくとも９０％、少なくとも９５％又は少なくとも９９％である、上記１〜５のうちいずれか一に記載の多結晶ＣＶＤダイヤモンドウェーハ。
７．  前記多結晶ＣＶＤダイヤモンドウェーハは、７０ｍｍ以上、８０ｍｍ以上、９０ｍｍ以上、１００ｍｍ以上、１１０ｍｍ以上又は１２０ｍｍ以上の少なくとも２つの互いに直交する直線寸法を有する、上記１〜６のうちいずれか一に記載の多結晶ＣＶＤダイヤモンドウェーハ。
８．  前記厚さは、１．５ｍｍ以上、１．７ｍｍ以上、１．８ｍｍ以上、１．９ｍｍ以上、２．０ｍｍ以上、２．２ｍｍ以上、２．５ｍｍ以上、２．７５ｍｍ以上又は３．０ｍｍ以上である、上記１〜７のうちいずれか一に記載の多結晶ＣＶＤダイヤモンドウェーハ。
９．  室温で測定した前記積分吸収係数は、１０．６μｍで０．１ｃｍ-1以下又は０．０５ｃｍ-1以下である、上記１〜８のうちいずれか一に記載の多結晶ＣＶＤダイヤモンドウェーハ。
１０．  １４５ＧＨｚにおいて室温で測定した誘電損係数ｔａｎδは、１０-4以下、５×１０-5以下、１０-5以下、５×１０-6以下又は１０-6以下である、上記１〜９のうちいずれか一に記載の多結晶ＣＶＤダイヤモンドウェーハ。
１１．  前記多結晶ＣＶＤダイヤモンドウェーハは、酸素を末端基とする表面を有する、上記１〜１０のうちいずれか一に記載の多結晶ＣＶＤダイヤモンドウェーハ。
１２．  前記多結晶ＣＶＤダイヤモンドウェーハの表面粗さは、２００ｎｍ以下、１５０ｎｍ以下、１００ｎｍ以下、８０ｎｍ以下、６０ｎｍ以下又は４０ｎｍ以下である、上記１〜１１のうちいずれか一に記載の多結晶ＣＶＤダイヤモンドウェーハ。
１３．  反射防止又は回折構造が前記多結晶ＣＶＤダイヤモンドウェーハの表面内又は表面上に形成されている、上記１〜１２のうちいずれか一に記載の多結晶ＣＶＤダイヤモンドウェーハ。
１４．  前記ウェーハは、レンズの形態をしており、少なくとも前記レンズの最も厚い部分の厚さは、１．３ｍｍ以上、１．５ｍｍ以上、１．７ｍｍ以上、１．８ｍｍ以上、１．９ｍｍ以上、２．０ｍｍ以上、２．２ｍｍ以上、２．５ｍｍ以上、２．７５ｍｍ以上又は３．０ｍｍ以上である、上記１〜１３のうちいずれか一に記載の多結晶ＣＶＤダイヤモンドウェーハ。
１５．  前記レンズは、片面凸レンズ又は両面凸レンズである、上記１４記載の多結晶ＣＶＤダイヤモンドウェーハ。